(57)【特許請求の範囲】
【請求項１】
一対の電極間に、一般式（１）で表される化合物を少なくとも一種含有する層を、少なくとも一層挟持してなる有機電界発光素子。
【化１】
0004010871.tif 000146
〔式中、Ｒ1〜Ｒ3はそれぞれ独立に、水素原子、直鎖、分岐または環状のアルキル基、置換または未置換のアリール基、あるいは置換または未置換のアラルキル基を表し、Ｙは、水素原子または一般式（ａ）で表される基を表し、
【化２】
0004010871.tif 000147
（式中、Ｒ4〜Ｒ6はそれぞれ独立に、水素原子、直鎖、分岐または環状のアルキル基、置換または未置換のアリール基、あるいは置換または未置換のアラルキル基を表す。）
Ｚ1およびＺ2は水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表す。〕
【請求項２】
一般式（１）で表される化合物を含有する層が、さらに、発光性有機金属錯体を含有することを特徴とする請求項１に記載の有機電界発光素子。
【請求項３】
一般式（１）で表される化合物を含有する層が、さらに、トリアリールアミン誘導体を含有することを特徴とする請求項１に記載の有機電界発光素子。
【請求項４】
一般式（１）で表される化合物を含有する層が、発光層である請求項１〜３の何れか１項に記載の有機電界発光素子。
【請求項５】
一般式（１）で表される化合物を含有する層が、正孔注入輸送層である請求項１に記載の有機電界発光素子。
【請求項６】
一対の電極間に、さらに、正孔注入輸送層を有する請求項１〜４の何れか１項に記載の有機電界発光素子。
【請求項７】
一対の電極間に、さらに、電子注入輸送層を有する請求項１〜６の何れか１項に記載の有機電界発光素子。
【請求項８】
下記一般式（１ａ）で表されるチオフェン化合物。
【化３】
0004010871.tif 000148
（式中、Ｒ1〜Ｒ6はそれぞれ独立に、水素原子、直鎖、分岐または環状のアルキル基、置換または未置換のアリール基、あるいは置換または未置換のアラルキル基を表し、Ｚ1およびＺ2は水素原子、ハロゲン原子、直鎖、分岐または環状のアルキル基、直鎖、分岐または環状のアルコキシ基、置換または未置換のアリール基、置換または未置換のアラルキル基、あるいは置換または未置換のアミノ基を表す。）
【発明の詳細な説明】
【０００１】
【発明の属する技術分野】
本発明は、有機電界発光素子および該発光素子に好適に使用できる新規な化合物に関する。
【０００２】
【従来の技術】
従来、無機電界発光素子は、例えば、バックライトなどのパネル型光源として使用されてきたが、該発光素子を駆動させるには、交流の高電圧が必要である。最近になり、発光材料に有機材料を用いた有機電界発光素子（有機エレクトロルミネッセンス素子：有機ＥＬ素子）が開発された[Appl. Phys. Lett., 51, 913(1987)]。有機電界発光素子は、蛍光性有機化合物を含む薄膜を、陽極と陰極間に挟持させた構造を有し、該薄膜に電子および正孔（ホール）を注入して、再結合させることにより励起子（エキシトン）を生成させ、この励起子が失活する際に放出される光を利用して発光する素子である。有機電界発光素子は、数Ｖ〜数十Ｖ程度の直流低電圧での、発光が可能であり、また蛍光性有機化合物の種類を選択することにより種々の色（例えば、赤色、青色、緑色）の発光が可能である。このような特徴を有する有機電界発光素子は、種々の発光素子、表示素子等への応用が期待されている。しかしながら、一般に、発光輝度が低く、実用上十分ではない。
【０００３】
発光輝度を向上させる方法として、発光層として、例えば、トリス（８−キノリノラート）アルミニウムをホスト化合物、クマリン誘導体、ピラン誘導体をゲスト化合物（ドーパント）として用いた有機電界発光素子が提案されている[J. Appl. Phys., 65, 3610(1989)]。また、発光層として、例えば、ビス（２−メチル−８−キノリノラート）（４−フェニルフェノラート）アルミニウムをホスト化合物、アクリドン誘導体（例えば、Ｎ−メチル−２−メトキシアクリドン）をゲスト化合物として用いた有機電界発光素子が提案されている（特開平８−６７８７３号公報）。しかしながら、これらの発光素子も十分な発光輝度を有しているとは言い難い。
現在では、一層高輝度に発光する有機電界発光素子が望まれている。
【０００４】
本発明の有機電界素子に係る一般式（１）で表される化合物のうち、下記式（Ａ）あるいは、下記式（Ｂ）については特開昭６３−１５８５５８号公報においてすでに電子写真感光体用の電荷輸送性物質として開示されているものの、該公報には有機電界発光素子に関する報告はない。
【０００５】
【化４】
0004010871.tif 000002
【０００６】
【発明が解決しようとする課題】
本発明の課題は、発光効率に優れ、高輝度に発光する有機電界発光素子を提供することである。さらには、該発光素子に好適に使用できる新規な化合物を提供することである。
【０００７】
【課題を解決するための手段】
本発明者等は、有機電界発光素子に関して鋭意検討した結果、本発明を完成するに到った。
すなわち本発明は、
▲１▼一対の電極間に、一般式（１）で表される化合物を少なくとも一種含有する層を、少なくとも一層挟持してなる有機電界発光素子、
【０００８】
【化５】
0004010871.tif 000003
【０００９】
〔式中、Ｒ1〜Ｒ3はそれぞれ独立に、水素原子、直鎖、分岐または環状のアルキル基、置換または未置換のアリール基、あるいは置換または未置換のアラルキル基を表し、Ｙは、水素原子または一般式（ａ）で表される基を表し、
【００１０】
【化６】
0004010871.tif 000004
【００１１】
（式中、Ｒ4〜Ｒ6はそれぞれ独立に、水素原子、直鎖、分岐または環状のアルキル基、置換または未置換のアリール基、あるいは置換または未置換のアラルキル基を表す。）
Ｚ1およびＺ2は水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表す。〕
【００１２】
▲２▼一般式（１）で表される化合物を含有する層が、さらに、発光性有機金属錯体を含有することを特徴とする前記▲１▼に記載の有機電界発光素子、
▲３▼一般式（１）で表される化合物を含有する層が、さらに、トリアリールアミン誘導体を含有することを特徴とする前記▲１▼に記載の有機電界発光素子、
▲４▼一般式（１）で表される化合物を含有する層が、発光層である前記▲１▼〜▲３▼に記載の有機電界発光素子、
▲５▼一般式（１）で表される化合物を含有する層が、正孔注入輸送層である前記▲１▼に記載の有機電界発光素子、
▲６▼一対の電極間に、さらに、正孔注入輸送層を有する前記▲１▼〜▲４▼に記載の有機電界発光素子、
▲７▼一対の電極間に、さらに、電子注入輸送層を有する前記▲１▼〜▲５▼に記載の有機電界発光素子、
▲８▼下記一般式（１ａ）で表される化合物、
【００１３】
【化７】
0004010871.tif 000005
【００１４】
（式中、Ｒ1〜Ｒ6はそれぞれ独立に、水素原子、直鎖、分岐または環状のアルキル基、置換または未置換のアリール基、あるいは置換または未置換のアラルキル基を表し、Ｚ1およびＺ2は水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表す。）
に関するものである。
【００１５】
【発明の実施の形態】
以下、本発明に関して、詳細に説明する。
本発明の有機電界発光素子は、一対の電極間に、一般式（１）で表される化合物を少なくとも一種含有する層を少なくとも一層挟持してなるものである。
【００１６】
【化８】
0004010871.tif 000006
【００１７】
〔式中、Ｒ1〜Ｒ3はそれぞれ独立に、水素原子、直鎖、分岐または環状のアルキル基、置換または未置換のアリール基、あるいは置換または未置換のアラルキル基を表し、Ｙは、水素原子または一般式（ａ）で表される基を表し、
【００１８】
【化９】
0004010871.tif 000007
【００１９】
（式中、Ｒ4〜Ｒ6はそれぞれ独立に、水素原子、直鎖、分岐または環状のアルキル基、置換または未置換のアリール基、あるいは置換または未置換のアラルキル基を表す。）
Ｚ1およびＺ2は水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表す。〕
【００２０】
一般式（１）で表される化合物において、Ｒ1〜Ｒ3はそれぞれ独立に、水素原子、直鎖、分岐または環状のアルキル基、置換または未置換のアリール基、あるいは置換または未置換のアラルキル基を表す。
【００２１】
尚、本発明において、アリール基及びアラルキル基における芳香族成分としては、例えば、ベンゼン、ナフタレン、アントラセンなどの炭素環式芳香族、又は、例えば、フラン、チオフェン、ピリジンなどの複素環式芳香族から誘導される基を表す。
【００２２】
また、一般式（１）で表される化合物において、Ｒ1〜Ｒ3のアリール基およびアラルキル基は置換基を有していてもよく、ハロゲン原子、炭素数１〜２０の直鎖、分岐または環状のアルキル基、炭素数１〜２０の直鎖、分岐または環状のアルコキシ基、炭素数１〜２０のＮ−モノ置換アミノ基、炭素数２〜４０のＮ，Ｎ−ジ置換アミノ基、炭素数３〜２５のアリール基、あるいは、炭素数５〜１６のアラルキル基などの置換基で単置換あるいは多置換されていてもよい。
【００２３】
Ｒ1〜Ｒ3は、好ましくは、水素原子、炭素数１〜２０の直鎖、分岐または環状のアルキル基、炭素数６〜３０の置換または未置換の炭素環式芳香族基、炭素数３〜２５の置換または未置換の複素環式芳香族基、あるいは炭素数５〜１６の置換または未置換のアラルキル基であり、より好ましくは、水素原子、炭素数１〜１０の直鎖、分岐または環状のアルキル基、炭素数６〜２５の置換または未置換の炭素環式芳香族基、炭素数４〜１２の置換または未置換の複素環式芳香族基、あるいは炭素数７〜１２の置換または未置換のアラルキル基であり、
さらに好ましくは、水素原子、炭素数１〜８の直鎖、分岐または環状のアルキル基、炭素数６〜２２の置換または未置換の炭素環式芳香族基、炭素数４〜１０の置換または未置換の複素環式芳香族基である。
【００２４】
Ｒ1〜Ｒ3の具体例としては、水素原子、
メチル基、エチル基、ｎ−プロピル基、イソプロピル基、ｎ−ブチル基、イソブチル基、sec−ブチル基、tert−ブチル基、ｎ−ペンチル基、イソペンチル基、ネオペンチル基、tert−ペンチル基、シクロペンチル基、ｎ−ヘキシル基、１−メチルペンチル基、４−メチル−２−ペンチル基、３，３−ジメチルブチル基、２−エチルブチル基、シクロヘキシル基、ｎ−ヘプチル基、１−メチルヘキシル基、シクロヘキシルメチル基、４−tert−ブチルシクロヘキシル基、ｎ−ヘプチル基、シクロヘプチル基、ｎ−オクチル基、シクロオクチル基、tert−オクチル基、１−メチルヘプチル基、２−エチルヘキシル基、２−プロピルペンチル基、ｎ−ノニル基、２，２−ジメチルヘプチル基、２，６−ジメチル−４−ヘプチル基、３，５，５−トリメチルヘキシル基、ｎ−デシル基、ｎ−ウンデシル基、１−メチルデシル基、ｎ−ドデシル基、ｎ−トリデシル基、１−ヘキシルヘプチル基、ｎ−テトラデシル基、ｎ−ペンタデシル基、ｎ−ヘキサデシル基、ｎ−ヘプタデシル基、ｎ−オクタデシル基、ｎ−エイコシル基などの直鎖、分岐または環状のアルキル基、
【００２５】
フェニル基、４−メチルフェニル基、３−メチルフェニル基、２−メチルフェニル基、４−エチルフェニル基、３−エチルフェニル基、２−エチルフェニル基、４−ｎ−プロピルフェニル基、４−イソプロピルフェニル基、２−イソプロピルフェニル基、４−ｎ−ブチルフェニル基、４−イソブチルフェニル基、４−sec−ブチルフェニル基、２−sec−ブチルフェニル基、４−tert−ブチルフェニル基、３−tert−ブチルフェニル基、２−tert−ブチルフェニル基、４−ｎ−ペンチルフェニル基、４−イソペンチルフェニル基、４−ネオペンチルフェニル基、４−tert−ペンチルフェニル基、４−ｎ−ヘキシルフェニル基、４−（２’−エチルブチル）フェニル基、４−ｎ−ヘプチルフェニル基、４−ｎ−オクチルフェニル基、４−（２’−エチルヘキシル）フェニル基、４−ｎ−ノニルフェニル基、４−ｎ−デシルフェニル基、４−ｎ−ウンデシルフェニル基、４−ｎ−ドデシルフェニル基、４−ｎ−テトラデシルフェニル基、４−シクロヘキシルフェニル基、４−（４’−メチルシクロヘキシル）フェニル基、４−（４’−tert−ブチルシクロヘキシル）フェニル基、３−シクロヘキシルフェニル基、２−シクロヘキシルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、３，４，５−トリメチルフェニル基、２，３，５，６−テトラメチルフェニル基、２，４−ジエチルフェニル基、２，６−ジエチルフェニル基、２，５−ジイソプロピルフェニル基、２，６−ジイソプロピルフェニル基、２，６−ジイソブチルフェニル基、２，４−ジ−tert−ブチルフェニル基、２，５−ジ−tert−ブチルフェニル基、４，６−ジ−tert−ブチル−２−メチルフェニル基、５−tert−ブチル−２−メチルフェニル基、４−tert−ブチル−２，６−ジメチルフェニル基
【００２６】
４−メトキシフェニル基、３−メトキシフェニル基、２−メトキシフェニル基、４−エトキシフェニル基、３−エトキシフェニル基、２−エトキシフェニル基、４−ｎ−プロピルオキシフェニル基、３−ｎ−プロピルオキシフェニル基、４−イソプロピルオキシフェニル基、２−イソプロピルオキシフェニル基、４−ｎ−ブチルオキシフェニル基、４−イソブチルオキシフェニル基、２−sec−ブチルオキシフェニル基、４−ｎ−ペンチルオキシフェニル基、４−イソペンチルオキシフェニル基、２−イソペンチルオキシフェニル基、４−ネオペンチルオキシフェニル基、２−ネオペンチルオキシフェニル基、４−ｎ−ヘキシルオキシフェニル基、４−（２’−エチルブチル）オキシフェニル基、４−ｎ−ヘプチルオキシフェニル基、４−ｎ−オクチルオキシフェニル基、４−ｎ−ノニルオキシフェニル基、４−ｎ−デシルオキシフェニル基、４−ｎ−ウンデシルオキシフェニル基、４−ｎ−ドデシルオキシフェニル基、４−ｎ−テトラデシルオキシフェニル基、４−シクロヘキシルオキシフェニル基、２−シクロヘキシルオキシフェニル基、２，３−ジメトキシフェニル基、２，４−ジメトキシフェニル基、２，５−ジメトキシフェニル基、３，４−ジメトキシフェニル基、３，５−ジメトキシフェニル基、３，５−ジエトキシフェニル基、２−メトキシ−４−メチルフェニル基、２−メトキシ−５−メチルフェニル基、２−メチル−４−メトキシフェニル基、３−メチル−４−メトキシフェニル基、３−メチル−５−メトキシフェニル基、
【００２７】
４−フェニルフェニル基、３−フェニルフェニル基、２−フェニルフェニル基、４−（４’−メチルフェニル）フェニル基、４−（３’−メチルフェニル）フェニル基、４−（４’−エチルフェニル）フェニル基、４−（４’−イソプロピルフェニル）フェニル基、４−（４’−tert−ブチルフェニル）フェニル基、４−（４’−ｎ−ヘキシルフェニル）フェニル基、４−（４’−ｎ−オクチルフェニル）フェニル基、４−（４’−メトキシフェニル）フェニル基、４−（４’−ｎ−ブチルオキシフェニル）フェニル基、２−（２’−メトキシフェニル）フェニル基、４−（４’−クロロフェニル）フェニル基、３−メチル−４−フェニルフェニル基、３−メトキシ−４−フェニルフェニル基、
【００２８】
４−フルオロフェニル基、３−フルオロフェニル基、２−フルオロフェニル基、４−クロロフェニル基、３−クロロフェニル基、２−クロロフェニル基、４−ブロモフェニル基、２−ブロモフェニル基、４−トリフルオロメチルフェニル基、２，３−ジフルオロフェニル基、２，４−ジフルオロフェニル基、２，５−ジフルオロフェニル基、２，６−ジフルオロフェニル基、３，４−ジフルオロフェニル基、３，５−ジフルオロフェニル基、２，３−ジクロロフェニル基、２，４−ジクロロフェニル基、２，５−ジクロロフェニル基、３，４−ジクロロフェニル基、３，５−ジクロロフェニル基、２，５−ジブロモフェニル基、２，４，６−トリクロロフェニル基、２−フルオロ−４−メチルフェニル基、２−フルオロ−５−メチルフェニル基、３−フルオロ−２−メチルフェニル基、３−フルオロ−４−メチルフェニル基、２−メチル−４−フルオロフェニル基、２−メチル−５−フルオロフェニル基、３−メチル−４−フルオロフェニル基、２−クロロ−４−メチルフェニル基、２−クロロ−５−メチルフェニル基、２−クロロ−６−メチルフェニル基、３−クロロ−４−メチルフェニル基、２−メチル−３−クロロフェニル基、２−メチル−４−クロロフェニル基、３−メチル−４−クロロフェニル基、２−クロロ−４，６−ジメチルフェニル基、２−メトキシ−４−フルオロフェニル基、３−メトキシ−４−フルオロフェニル基、２−フルオロ−４−メトキシフェニル基、２−フルオロ−４−エトキシフェニル基、２−フルオロ−６−メトキシフェニル基、３−フルオロ−４−メトキシフェニル基、３−フルオロ−４−エトキシフェニル基、２−クロロ−４−メトキシフェニル基、３−クロロ−４−メトキシフェニル基、２−メトキシ−５−クロロフェニル基、３−メトキシ−４−クロロフェニル基、３−メトキシ−６−クロロフェニル基、５−クロロ−２，４−ジメトキシフェニル基、
【００２９】
１−ナフチル基、２−ナフチル基、４−メチル−１−ナフチル基、４−エチル−１−ナフチル基、６−ｎ−ブチル−２−ナフチル基、６−tert−ブチル−２−ナフチル基、７−エチル−２−ナフチル基、１，６−ジメチル−２−ナフチル基、２−メトキシ−１−ナフチル基、４−メトキシ−１−ナフチル基、４−ｎ−ブチルオキシ−１−ナフチル基、５−エトキシ−１−ナフチル基、６−メトキシ−２−ナフチル基、６−エトキシ−２−ナフチル基、６−ｎ−ブチルオキシ−２−ナフチル基、６−ｎ−ヘキシルオキシ−２−ナフチル基、７−メトキシ−２−ナフチル基、７−ｎ−ブチルオキシ−２−ナフチル基、６−フルオロ−２−ナフチル基、６−クロロ−２−ナフチル基、２，４−ジクロロ−１−ナフチル基、１，６−ジクロロ−２−ナフチル基、１，２，３，４−テトラヒドロ−５−ナフチル基、１，２，３，４−テトラヒドロ−６−ナフチル基、５−インダニル基、１−アントリル基、２−アントリル基、９−アントリル基、１０−フルオロ−９−アントリル基、９，１０−ジフルオロ−１−アントリル基、１０−メチル−９−アントリル基、９，１０−ジメチル−２−アントリル基、１０−エトキシ−９−アントリル基、１０−フェニル−９−アントリル基、２−フルオレニル基、３−フルオレニル基、７−メチル−２−フルオレニル基、９−メチル−２−フルオレニル基、９−エチル−２−フルオレニル基、９，９−ジメチル−２−フルオレニル基、９，９−ジエチル−２−フルオレニル基、９−フェニル−２−フルオレニル基、９，９−ジフェニル−２−フルオレニル基、９−メチル−９−フェニル−２−フルオレニル基、９−エチル−９−フェニル−２−フルオレニル基、
【００３０】
４−アミノフェニル基、Ｎ−メチル−４−アミノフェニル基、Ｎ−エチル−４−アミノフェニル基、Ｎ−ｎ−ブチル−４−アミノフェニル基、Ｎ−シクロヘキシル−４−アミノフェニル基、Ｎ−ｎ−オクチル−４−アミノフェニル基、Ｎ−ｎ−デシル−４−アミノフェニル基、Ｎ−ベンジル−４−アミノフェニル基、Ｎ−フェニル−４−アミノフェニル基、Ｎ−（３’−メチルフェニル）−４−アミノフェニル基、Ｎ−（４’−メチルフェニル）−４−アミノフェニル基、Ｎ−（４’−ｎ−ブチルフェニル）−４−アミノフェニル基、Ｎ−（４’−メトキシフェニル）−４−アミノフェニル基、Ｎ−（３’−フルオロフェニル）−４−アミノフェニル基、Ｎ−（４’−クロロフェニル）−４−アミノフェニル基、Ｎ−（１’−ナフチル）−４−アミノフェニル基、Ｎ−（２’−ナフチル）−４−アミノフェニル基、Ｎ，Ｎ−ジメチル−４−アミノフェニル基、Ｎ，Ｎ−ジエチル−４−アミノフェニル基、Ｎ，Ｎ−ジ−ｎ−ブチル−４−アミノフェニル基、Ｎ，Ｎ−ジ−ｎ−ヘキシル−４−アミノフェニル基、Ｎ，Ｎ−ジ−ｎ−オクチル−４−アミノフェニル基、Ｎ，Ｎ−ジ−ｎ−デシル−４−アミノフェニル基、Ｎ，Ｎ−ジ−ｎ−ドデシル−４−アミノフェニル基、Ｎ−メチル−Ｎ−エチル−４−アミノフェニル基、Ｎ−エチル−Ｎ−ｎ−ブチル−４−アミノフェニル基、Ｎ−メチル−Ｎ−フェニル−４−アミノフェニル基、Ｎ−ｎ−ブチル−Ｎ−フェニル−４−アミノフェニル基、Ｎ，Ｎ−ジフェニル−４−アミノフェニル基、Ｎ，Ｎ−ジ（３’―メチルフェニル）−４−アミノフェニル基、Ｎ，Ｎ−ジ（４’−メチルフェニル）−４−アミノフェニル基、Ｎ，Ｎ−ジ（４’−エチルフェニル）−４−アミノフェニル基、Ｎ，Ｎ−ジ（４’−tert−ブチルフェニル）−４−アミノフェニル基、Ｎ，Ｎ−ジ（４’−ｎ−ヘキシルフェニル）−４−アミノフェニル基、Ｎ，Ｎ−ジ（４’−メトキシフェニル）−４−アミノフェニル基、Ｎ，Ｎ−ジ（４’−エトキシフェニル）−４−アミノフェニル基、Ｎ，Ｎ−ジ（４’−ｎ−ブチルオキシフェニル）−４−アミノフェニル基、Ｎ，Ｎ−ジ（４’−ｎ−ヘキシルオキシフェニル）−４−アミノフェニル基、Ｎ，Ｎ−ジ（１’−ナフチル）−４−アミノフェニル基、Ｎ，Ｎ−ジ（２’−ナフチル）−４−アミノフェニル基、Ｎ−フェニル−Ｎ−（３’−メチルフェニル）−４−アミノフェニル基、Ｎ−フェニル−Ｎ−（４’−メチルフェニル）−４−アミノフェニル基、Ｎ−フェニル−Ｎ−（４’−オクチルフェニル）−４−アミノフェニル基、Ｎ−フェニル−Ｎ−（４’−メトキシフェニル）−４−アミノフェニル基、Ｎ−フェニル−Ｎ−（４’−エトキシフェニル）−４−アミノフェニル基、Ｎ−フェニル−Ｎ−（４’−ｎ−ヘキシルオキシフェニル）−４−アミノフェニル基、Ｎ−フェニル−Ｎ−（４’−フルオロフェニル）−４−アミノフェニル基、Ｎ−フェニル−Ｎ−（１’−ナフチル）−４−アミノフェニル基、Ｎ−フェニル−Ｎ−（２’−ナフチル）−４−アミノフェニル基、Ｎ−フェニル−Ｎ−（４’−フェニルフェニル）−４−アミノフェニル基、Ｎ，Ｎ−ジフェニル−４−アミノ−１−ナフチル基、Ｎ，Ｎ−ジ（３’―メチルフェニル）−４−アミノ−１−ナフチル基��Ｎ，Ｎ−ジ（４’−メチルフェニル）−４−アミノ−１−ナフチル基、Ｎ，Ｎ−ジ（４’−エチルフェニル）−４−アミノ−１−ナフチル基、Ｎ，Ｎ−ジ（４’−tert−ブチルフェニル）−４−アミノ−１−ナフチル基、Ｎ，Ｎ−ジ（４’−ｎ−ヘキシルフェニル）−４−アミノ−１−ナフチル基、Ｎ，Ｎ−ジ（４’−メトキシフェニル）−４−アミノ−１−ナフチル基、Ｎ，Ｎ−ジ（４’−エトキシフェニル）−４−アミノ−１−ナフチル基、Ｎ，Ｎ−ジ（４’−ｎ−ブチルオキシフェニル）−４−アミノ−１−ナフチル基、Ｎ，Ｎ−ジ（４’−ｎ−ヘキシルオキシフェニル）−４−アミノ−１−ナフチル基、Ｎ，Ｎ−ジ（１’−ナフチル）−４−アミノ−１−ナフチル基、Ｎ，Ｎ−ジ（２’−ナフチル）−４−アミノ−１−ナフチル基、Ｎ−フェニル−Ｎ−（３’−メチルフェニル）−４−アミノ−１−ナフチル基、Ｎ−フェニル−Ｎ−（４’−メチルフェニル）−４−アミノ−１−ナフチル基、Ｎ−フェニル−Ｎ−（４’−オクチルフェニル）−４−アミノ−１−ナフチル基、Ｎ−フェニル−Ｎ−（４’−メトキシフェニル）−４−アミノ−１−ナフチル基、Ｎ−フェニル−Ｎ−（４’−エトキシフェニル）−４−アミノ−１−ナフチル基、Ｎ−フェニル−Ｎ−（４’−ｎ−ヘキシルオキシフェニル）−４−アミノ−１−ナフチル基、Ｎ−フェニル−Ｎ−（４’−フルオロフェニル）−４−アミノ−１−ナフチル基、Ｎ−フェニル−Ｎ−（１’−ナフチル）−４−アミノ−１−ナフチル基、Ｎ−フェニル−Ｎ−（２’−ナフチル）−４−アミノ−１−ナフチル基、Ｎ−フェニル−Ｎ−（４’−フェニルフェニル）−４−アミノ−１−ナフチル基、Ｎ，Ｎ−ジフェニル−６−アミノ−２−ナフチル基、Ｎ，Ｎ−ジ（３’―メチルフェニル）−６−アミノ−２−ナフチル基、Ｎ，Ｎ−ジ（４’−メチルフェニル）−６−アミノ−２−ナフチル基、Ｎ，Ｎ−ジ（４’−エチルフェニル）−６−アミノ−２−ナフチル基、Ｎ，Ｎ−ジ（４’−tert−ブチルフェニル）−６−アミノ−２−ナフチル基、Ｎ，Ｎ−ジ（４’−ｎ−ヘキシルフェニル）−６−アミノ−２−ナフチル基、Ｎ，Ｎ−ジ（４’−メトキシフェニル）−６−アミノ−２−ナフチル基、Ｎ，Ｎ−ジ（４’−エトキシフェニル）−６−アミノ−２−ナフチル基、Ｎ，Ｎ−ジ（４’−ｎ−ブチルオキシフェニル）−６−アミノ−２−ナフチル基、Ｎ，Ｎ−ジ（４’−ｎ−ヘキシルオキシフェニル）−６−アミノ−２−ナフチル基、Ｎ，Ｎ−ジ（１’−ナフチル）−６−アミノ−２−ナフチル基、Ｎ，Ｎ−ジ（２’−ナフチル）−６−アミノ−２−ナフチル基、Ｎ−フェニル−Ｎ−（３’−メチルフェニル）−６−アミノ−２−ナフチル基、Ｎ−フェニル−Ｎ−（４’−メチルフェニル）−６−アミノ−２−ナフチル基、Ｎ−フェニル−Ｎ−（４’−オクチルフェニル）−６−アミノ−２−ナフチル基、Ｎ−フェニル−Ｎ−（４’−メトキシフェニル）−６−アミノ−２−ナフチル基、Ｎ−フェニル−Ｎ−（４’−エトキシフェニル）−６−アミノ−２−ナフチル基、Ｎ−フェニル−Ｎ−（４’−ｎ−ヘキシルオキシフェニル）−６−アミノ−２−ナフチル基、Ｎ−フェニル−Ｎ−（４’−フルオロフェニル）−６−アミノ−２−ナフチル基、Ｎ−フェニル−Ｎ−（１’−ナフチル）−６−アミノ−２−ナフチル基、Ｎ−フェニル−Ｎ−（２’−ナフチル）−６−アミノ−２−ナフチル基、Ｎ−フェニル−Ｎ−（４’−フェニルフェニル）−６−アミノ−２−ナフチル基などの置換または未置換の炭素環式芳香族基、
【００３１】
４−キノリル基、３−キノリル基、４−メチル−２−キノリル基、４−ピリジル基、３−ピリジル基、２−ピリジル基、４−メチル−２−ピリジル基、５−メチル−２−ピリジル基、６−メチル−２−ピリジル基、６−フルオロ−３−ピリジル基、６−メトキシ−３−ピリジル基、６−メトキシ−２−ピリジル基、３−フリル基、２−フリル基、３−チエニル基、２−チエニル基，４−メチル−３−チエニル基、５−メチル−２−チエニル基、３−メチル−２−チエニル基、２−オキサゾリル基、２−チアゾリル基、２−ベンゾオキサゾリル基、２−ベンゾチアゾリル基、２−ベンゾイミダゾリル基などの置換または未置換の複素環式芳香族基、
【００３２】
ベンジル基、フェネチル基、α−メチルベンジル基、α，α−ジメチルベンジル基、１−ナフチルメチル基、２−ナフチルメチル基、フルフリル基、２−メチルベンジル基、３−メチルベンジル基、４−メチルベンジル基、４−エチルベンジル基、４−イソプロピルベンジル基、４−tert−ブチルベンジル基、４−ｎ−ヘキシルベンジル基、４−ｎ−ノニルベンジル基、３，４−ジメチルベンジル基、３−メトキシベンジル基、４−メトキシベンジル基、４−エトキシベンジル基、４−ｎ−ブチルオキシベンジル基、４−ｎ−ヘキシルオキシベンジル基、４−ｎ−ノニルオキシベンジル基、３−フルオロベンジル基、４−フルオロベンジル基、２−クロロベンジル基、４−クロロベンジル基などの置換または未置換のアラルキル基などを挙げることができる。
【００３３】
一般式（１）で表される化合物において、Ｙは、水素原子または一般式（ａ）で表される基を表す。
【００３４】
【化１０】
0004010871.tif 000008
【００３５】
（式中、Ｒ4〜Ｒ6はそれぞれ独立に、水素原子、直鎖、分岐または環状のアルキル基、置換または未置換のアリール基、あるいは置換または未置換のアラルキル基を表す。）
【００３６】
一般式（ａ）で表される基において、Ｒ4〜Ｒ6はそれぞれ独立に、水素原子、直鎖、分岐または環状のアルキル基、置換または未置換のアリール基、あるいは置換または未置換のアラルキル基を表す。
【００３７】
また、一般式（ａ）で表される基において、Ｒ4〜Ｒ6のアリール基およびアラルキル基は置換基を有していてもよく、ハロゲン原子、炭素数１〜１６の直鎖、分岐または環状のアルキル基、炭素数１〜１６の直鎖、分岐または環状のアルコキシ基、炭素数１〜２０のＮ−モノ置換アミノ基、炭素数２〜４０のＮ，Ｎ−ジ置換アミノ基、炭素数３〜２５のアリール基、あるいは、炭素数５〜１６のアラルキル基などの置換基で単置換あるいは多置換されていてもよい。
【００３８】
Ｒ4〜Ｒ6は、好ましくは、水素原子、炭素数１〜２０の直鎖、分岐または環状のアルキル基、炭素数６〜３０の置換または未置換の炭素環式芳香族基、炭素数３〜２５の置換または未置換の複素環式芳香族基、あるいは炭素数５〜１６の置換または未置換のアラルキル基であり、より好ましくは、水素原子、炭素数１〜１０の直鎖、分岐または環状のアルキル基、炭素数６〜２５の置換または未置換の炭素環式芳香族基、炭素数４〜１２の置換または未置換の複素環式芳香族基、あるいは炭素数７〜１２の置換または未置換のアラルキル基であり、
さらに好ましくは、水素原子、炭素数１〜８の直鎖、分岐または環状のアルキル基、炭素数６〜２２の置換または未置換の炭素環式芳香族基、炭素数４〜１０の置換または未置換の複素環式芳香族基である。
【００３９】
Ｒ4〜Ｒ6の具体例としては、例えば、水素原子、Ｒ1〜Ｒ3の具体例として挙げた直鎖、分岐または環状のアルキル基、置換または未置換の炭素環式芳香族基、置換または未置換の複素環式芳香族基、置換または未置換のアラルキル基などを挙げることができる。
【００４０】
一般式（１）で表される化合物において、Ｚ1およびＺ2は水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表す。
【００４１】
また、一般式（１）で表される化合物において、Ｚ1およびＺ2のアリール基およびアラルキル基は置換基を有していてもよく、ハロゲン原子、炭素数１〜１６の直鎖、分岐または環状のアルキル基、炭素数１〜１６の直鎖、分岐または環状のアルコキシ基、炭素数３〜２５のアリール基、炭素数５〜１６のアラルキル基、炭素数１〜２０のＮ−モノ置換アミノ基、炭素数２〜４０のＮ，Ｎ−ジ置換アミノ基などの置換基で単置換あるいは多置換されていてもよい。
【００４２】
また、一般式（１）で表される化合物において、Ｚ1およびＺ2のアミノ基は、置換基を有していてもよく、炭素数１〜２０のアルキル基、炭素数３〜２０のアリール基、あるいは、炭素数４〜２０のアラルキル基などの置換基で単置換あるいはジ置換されていてもよい。
【００４３】
Ｚ1およびＺ2は、好ましくは、水素原子、ハロゲン原子、炭素数１〜２０の直鎖、分岐または環状のアルキル基、炭素数１〜２０の直鎖、分岐または環状のアルコキシ基、炭素数６〜２５の置換または未置換の炭素環式芳香族基、炭素数３〜２５の置換または未置換の複素環式芳香族基、炭素数５〜１６の置換または未置換のアラルキル基、未置換のアミノ基、あるいは炭素数１〜２４の置換アミノ基であり、より好ましくは、水素原子、ハロゲン原子、炭素数１〜１０の直鎖、分岐または環状のアルキル基、炭素数１〜１０の直鎖、分岐または環状のアルコキシ基、炭素数６〜１２の置換または未置換の炭素環式芳香族基、炭素数４〜１２の置換または未置換の複素環式芳香族基、炭素数７〜１２の置換または未置換のアラルキル基、あるいは炭素数１〜２０の置換アミノ基であり、
【００４４】
さらに好ましくは、水素原子、ハロゲン原子、炭素数１〜８の直鎖、分岐または環状のアルキル基、炭素数１〜８の直鎖、分岐または環状のアルコキシ基、炭素数６〜１０の置換または未置換の炭素環式芳香族基、炭素数４〜１０の置換または未置換の複素環式芳香族基、炭素数７〜１０の置換または未置換のアラルキル基、あるいは炭素数１〜２０の置換アミノ基である。
【００４５】
Ｚ1およびＺ2の基の具体例としては、水素原子、フッ素原子、塩素原子、臭素原子などのハロゲン原子、
例えば、Ｒ1〜Ｒ3の具体例として挙げた直鎖、分岐または環状のアルキル基、
メトキシ基、エトキシ基、ｎ−プロポキシ基、イソプロポキシ基、ｎ−ブトキシ基、イソブトキシ基、sec−ブトキシ基、ｎ−ペンチルオキシ基、ネオペンチルオキシ基、シクロペンチルオキシ基、ｎ−ヘキシルオキシ基、３，３−ジメチルブチルオキシ基、２−エチルブチルオキシ基、シクロヘキシルオキシ基、ｎ−ヘプチルオキシ基、ｎ−オクチルオキシ基、２−エチルヘキシルオキシ基、ｎ−ノニルオキシ基、ｎ−デシルオキシ基、ｎ−ウンデシルオキシ基、ｎ−ドデシルオキシ基、ｎ−トリデシルオキシ基、ｎ−テトラデシルオキシ基、ｎ−ペンタデシルオキシ基、ｎ−ヘキサデシルオキシ基、ｎ−ヘプタデシルオキシ基、ｎ−オクタデシルオキシ基、ｎ−エイコシルオキシ基などの直鎖、分岐または環状のアルコキシ基、
【００４６】
例えば、Ｒ1〜Ｒ3の具体例として挙げた置換または未置換の炭素環式芳香族基および置換または未置換の複素環式芳香族基、置換または未置換のアラルキル基、
アミノ基、Ｎ−メチルアミノ基、Ｎ−エチルアミノ基、Ｎ−ｎ−ブチルアミノ基、Ｎ−シクロヘキシルアミノ基、Ｎ−ｎ−オクチルアミノ基、Ｎ−ｎ−デシルアミノ基、Ｎ−ベンジルアミノ基、Ｎ−フェニルアミノ基、Ｎ−（３−メチルフェニル）アミノ基、Ｎ−（４−メチルフェニル）アミノ基、Ｎ−（４−ｎ−ブチルフェニル）アミノ基、Ｎ−（４−メトキシフェニル）アミノ基、Ｎ−（３−フルオロフェニル）アミノ基、Ｎ−（４−クロロフェニル）アミノ基、Ｎ−（１−ナフチル）アミノ基、Ｎ−（２−ナフチル）アミノ基、Ｎ，Ｎ−ジメチルアミノ基、Ｎ，Ｎ−ジエチルアミノ基、Ｎ，Ｎ−ジ−ｎ−ブチルアミノ基、Ｎ，Ｎ−ジ−ｎ−ヘキシルアミノ基、Ｎ，Ｎ−ジ−ｎ−オクチルアミノ基、Ｎ，Ｎ−ジ−ｎ−デシルアミノ基、Ｎ，Ｎ−ジ−ｎ−ドデシルアミノ基、Ｎ−メチル−Ｎ−エチルアミノ基、Ｎ−エチル−Ｎ−ｎ−ブチルアミノ基、Ｎ−メチル−Ｎ−フェニルアミノ基、Ｎ−ｎ−ブチル−Ｎ−フェニルアミノ基、Ｎ，Ｎ−ジフェニルアミノ基、Ｎ，Ｎ−ジ（３−メチルフェニル）アミノ基、Ｎ，Ｎ−ジ（４−メチルフェニル）アミノ基、Ｎ，Ｎ−ジ（４−エチルフェニル）アミノ基、Ｎ，Ｎ−ジ（４−tert−ブチルフェニル）アミノ基、Ｎ，Ｎ−ジ（４−ｎ−ヘキシルフェニル）アミノ基、Ｎ，Ｎ−ジ（４−メトキシフェニル）アミノ基、Ｎ，Ｎ−ジ（４−エトキシフェニル）アミノ基、Ｎ，Ｎ−ジ（４−ｎ−ブチルオキシフェニル）アミノ基、Ｎ，Ｎ−ジ（４−ｎ−ヘキシルオキシフェニル）アミノ基、Ｎ，Ｎ−ジ（１−ナフチル）アミノ基、Ｎ，Ｎ−ジ（２−ナフチル）アミノ基、Ｎ−フェニル−Ｎ−（３−メチルフェニル）アミノ基、Ｎ−フェニル−Ｎ−（４−メチルフェニル）アミノ基、Ｎ−フェニル−Ｎ−（４−オクチルフェニル）アミノ基、Ｎ−フェニル−Ｎ−（４−メトキシフェニル）アミノ基、Ｎ−フェニル−Ｎ−（４−エトキシフェニル）アミノ基、Ｎ−フェニル−Ｎ−（４−ｎ−ヘキシルオキシフェニル）アミノ基、Ｎ−フェニル−Ｎ−（４−フルオロフェニル）アミノ基、Ｎ−フェニル−Ｎ−（１−ナフチル）アミノ基、Ｎ−フェニル−Ｎ−（２−ナフチル）アミノ基、Ｎ−フェニル−Ｎ−（４−フェニルフェニル）アミノ基などの置換または未置換のアミノ基などを挙げることができる。
【００４７】
本発明の有機電界発光素子においては、一般式（１）で表される化合物を少なくとも一種使用することが特徴であり、例えば、一般式（１）で表される化合物を発光成分として発光層に用いると、従来にはない、高輝度で耐久性に優れた青色〜青緑色に発光する有機電界発光素子を提供することが可能となる。
【００４８】
また、他の発光成分と組み合わせて発光層を形成すると、高輝度で耐久性に優れた白色に発光する有機電界発光素子も提供することが可能となる。
【００４９】
本発明に係る一般式（１）で表される化合物の具体例として、以下のＡ−１〜Ａ−１８、Ｂ−１〜Ｂ−１８、Ｃ−１〜Ｃ−２１、Ｄ−１〜Ｄ−１８、Ｅ−１〜Ｅ−２４、Ｆ−１〜Ｆ−２４、Ｇ−１〜Ｇ−２１、Ｈ−１〜Ｈ−１８、Ｉ−１〜Ｉ−２４、Ｊ−１〜Ｊ−１８、Ｋ−１〜Ｋ−１８、Ｌ−１〜Ｌ−２１、Ｍ−１〜Ｍ−１８、Ｎ−１〜Ｎ−２４、Ｏ−１〜Ｏ−２４、Ｐ−１〜Ｐ−２１、Ｑ−１〜Ｑ−１８およびＲ−１〜Ｒ−２４の化合物を挙げることができるが、本発明はこれらに限定されるものではない。
【００５０】
【化１１】
0004010871.tif 000009
【００５１】
【化１２】
0004010871.tif 000010
【００５２】
【化１３】
0004010871.tif 000011
【００５３】
【化１４】
0004010871.tif 000012
【００５４】
【化１５】
0004010871.tif 000013
【００５５】
【化１６】
0004010871.tif 000014
【００５６】
【化１７】
0004010871.tif 000015
【００５７】
【化１８】
0004010871.tif 000016
【００５８】
【化１９】
0004010871.tif 000017
【００５９】
【化２０】
0004010871.tif 000018
【００６０】
【化２１】
0004010871.tif 000019
【００６１】
【化２２】
0004010871.tif 000020
【００６２】
【化２３】
0004010871.tif 000021
【００６３】
【化２４】
0004010871.tif 000022
【００６４】
【化２５】
0004010871.tif 000023
【００６５】
【化２６】
0004010871.tif 000024
【００６６】
【化２７】
0004010871.tif 000025
【００６７】
【化２８】
0004010871.tif 000026
【００６８】
【化２９】
0004010871.tif 000027
【００６９】
【化３０】
0004010871.tif 000028
【００７０】
【化３１】
0004010871.tif 000029
【００７１】
【化３２】
0004010871.tif 000030
【００７２】
【化３３】
0004010871.tif 000031
【００７３】
【化３４】
0004010871.tif 000032
【００７４】
【化３５】
0004010871.tif 000033
【００７５】
【化３６】
0004010871.tif 000034
【００７６】
【化３７】
0004010871.tif 000035
【００７７】
【化３８】
0004010871.tif 000036
【００７８】
【化３９】
0004010871.tif 000037
【００７９】
【化４０】
0004010871.tif 000038
【００８０】
【化４１】
0004010871.tif 000039
【００８１】
【化４２】
0004010871.tif 000040
【００８２】
【化４３】
0004010871.tif 000041
【００８３】
【化４４】
0004010871.tif 000042
【００８４】
【化４５】
0004010871.tif 000043
【００８５】
【化４６】
0004010871.tif 000044
【００８６】
【化４７】
0004010871.tif 000045
【００８７】
【化４８】
0004010871.tif 000046
【００８８】
【化４９】
0004010871.tif 000047
【００８９】
【化５０】
0004010871.tif 000048
【００９０】
【化５１】
0004010871.tif 000049
【００９１】
【化５２】
0004010871.tif 000050
【００９２】
【化５３】
0004010871.tif 000051
【００９３】
【化５４】
0004010871.tif 000052
【００９４】
【化５５】
0004010871.tif 000053
【００９５】
【化５６】
0004010871.tif 000054
【００９６】
【化５７】
0004010871.tif 000055
【００９７】
【化５８】
0004010871.tif 000056
【００９８】
【化５９】
0004010871.tif 000057
【００９９】
【化６０】
0004010871.tif 000058
【０１００】
【化６１】
0004010871.tif 000059
【０１０１】
【化６２】
0004010871.tif 000060
【０１０２】
【化６３】
0004010871.tif 000061
【０１０３】
【化６４】
0004010871.tif 000062
【０１０４】
【化６５】
0004010871.tif 000063
【０１０５】
【化６６】
0004010871.tif 000064
【０１０６】
【化６７】
0004010871.tif 000065
【０１０７】
【化６８】
0004010871.tif 000066
【０１０８】
【化６９】
0004010871.tif 000067
【０１０９】
【化７０】
0004010871.tif 000068
【０１１０】
【化７１】
0004010871.tif 000069
【０１１１】
【化７２】
0004010871.tif 000070
【０１１２】
【化７３】
0004010871.tif 000071
【０１１３】
【化７４】
0004010871.tif 000072
【０１１４】
【化７５】
0004010871.tif 000073
【０１１５】
【化７６】
0004010871.tif 000074
【０１１６】
【化７７】
0004010871.tif 000075
【０１１７】
【化７８】
0004010871.tif 000076
【０１１８】
【化７９】
0004010871.tif 000077
【０１１９】
【化８０】
0004010871.tif 000078
【０１２０】
【化８１】
0004010871.tif 000079
【０１２１】
【化８２】
0004010871.tif 000080
【０１２２】
【化８３】
0004010871.tif 000081
【０１２３】
【化８４】
0004010871.tif 000082
【０１２４】
【化８５】
0004010871.tif 000083
【０１２５】
【化８６】
0004010871.tif 000084
【０１２６】
【化８７】
0004010871.tif 000085
【０１２７】
【化８８】
0004010871.tif 000086
【０１２８】
【化８９】
0004010871.tif 000087
【０１２９】
【化９０】
0004010871.tif 000088
【０１３０】
【化９１】
0004010871.tif 000089
【０１３１】
【化９２】
0004010871.tif 000090
【０１３２】
【化９３】
0004010871.tif 000091
【０１３３】
【化９４】
0004010871.tif 000092
【０１３４】
【化９５】
0004010871.tif 000093
【０１３５】
【化９６】
0004010871.tif 000094
【０１３６】
【化９７】
0004010871.tif 000095
【０１３７】
【化９８】
0004010871.tif 000096
【０１３８】
【化９９】
0004010871.tif 000097
【０１３９】
【化１００】
0004010871.tif 000098
【０１４０】
【化１０１】
0004010871.tif 000099
【０１４１】
【化１０２】
0004010871.tif 000100
【０１４２】
【化１０３】
0004010871.tif 000101
【０１４３】
【化１０４】
0004010871.tif 000102
【０１４４】
【化１０５】
0004010871.tif 000103
【０１４５】
【化１０６】
0004010871.tif 000104
【０１４６】
【化１０７】
0004010871.tif 000105
【０１４７】
【化１０８】
0004010871.tif 000106
【０１４８】
【化１０９】
0004010871.tif 000107
【０１４９】
【化１１０】
0004010871.tif 000108
【０１５０】
【化１１１】
0004010871.tif 000109
【０１５１】
【化１１２】
0004010871.tif 000110
【０１５２】
【化１１３】
0004010871.tif 000111
【０１５３】
【化１１４】
0004010871.tif 000112
【０１５４】
【化１１５】
0004010871.tif 000113
【０１５５】
【化１１６】
0004010871.tif 000114
【０１５６】
【化１１７】
0004010871.tif 000115
【０１５７】
【化１１８】
0004010871.tif 000116
【０１５８】
【化１１９】
0004010871.tif 000117
【０１５９】
【化１２０】
0004010871.tif 000118
【０１６０】
【化１２１】
0004010871.tif 000119
【０１６１】
【化１２２】
0004010871.tif 000120
【０１６２】
【化１２３】
0004010871.tif 000121
【０１６３】
本発明に係る一般式（１）で表される化合物は、例えば、以下の方法により製造することができる。
【０１６４】
本発明に係る一般式（１）で表される化合物は、例えば、以下の方法により製造することができる。すなわち、下記一般式（２）で表わされるカルボニル化合物と下記一般式（３）で表されるホスフォン酸誘導体とを塩基の存在下で反応させることにより一般式（１）において、Ｙが水素原子である化合物を製造することができる。
【０１６５】
【化１２４】
0004010871.tif 000122
〔式中、Ｒ1〜Ｒ3、Ｚ1およびＺ2は、一般式（１）の場合と同じ意味を表し、Ｒは炭素数１〜４のアルキル基またはフェニル基を表す。〕
【０１６６】
また、例えば、下記一般式（４）で表わされるカルボニル化合物と下記一般式（３）および下記一般式（５）で表されるホスフォン酸誘導体とを塩基の存在下で反応させることにより、一般式（１）においてＹが一般式（ａ）
【０１６７】
【化１２５】
0004010871.tif 000123
（式中、Ｒ4〜Ｒ6はそれぞれ独立に、水素原子、直鎖、分岐または環状のアルキル基、置換または未置換のアリール基、あるいは置換または未置換のアラルキル基を表す。）
で表される基である化合物を製造することができる。
【０１６８】
【化１２６】
0004010871.tif 000124
〔式中、Ｒ1〜Ｒ6、Ｚ1およびＺ2は、一般式（１）の場合と同じ意味を表し、Ｒは炭素数１〜４のアルキル基またはフェニル基を表す。〕
【０１６９】
一般式（２）で表わされる化合物は、例えば、下記一般式（６）で表わされる化合物と下記一般式（７）で表されるカルボン酸ハライドとを、例えば、塩化アルミニウムの存在下で反応させることにより製造することができる（例えば、J. Polym. Sci. Polym. Chem. Ed., 23, 1787 (1985)に記載の方法を参照）。
【０１７０】
また、一般式（４）で表わされる化合物は、例えば、下記一般式（６）で表わされる化合物と下記一般式（７）および下記一般式（８）で表されるカルボン酸ハライドとを、例えば、塩化アルミニウムの存在下で反応させることにより製造することができる（例えば、J. Polym. Sci. Polym. Chem. Ed., 23, 1787 (1985)に記載の方法を参照）。
【０１７１】
【化１２７】
0004010871.tif 000125
〔式中、Ｒ1、Ｒ4、Ｚ1およびＺ2は、一般式（１）の場合と同じ意味を表し、Ｘ1およびＸ2はハロゲン原子を表す。〕
【０１７２】
一般式（７）および一般式（８）において、Ｘ1およびＸ2はハロゲン原子を表し、好ましくは、塩素原子、臭素原子、ヨウ素原子を表す。
【０１７３】
一般式（３）および一般式（５）で表されるホスフォン酸誘導体は、例えば、下記一般式（９）および下記一般式（１０）で表される化合物を、下記一般式（１１）で表されるトリアルコキシホスフィンとそれぞれ反応させることにより製造することができる。
【０１７４】
【化１２８】
0004010871.tif 000126
〔式中、Ｒ2、Ｒ3、Ｒ5およびＲ6は、一般式（１）の場合と同じ意味を表し、Ｒは炭素数１〜４のアルキル基またはフェニル基を表し、Ｘ3およびＸ4はハロゲン原子を表す。〕
【０１７５】
一般式（９）および一般式（１０）において、Ｘ3およびＸ4はハロゲン原子を表し、好ましくは、塩素原子、臭素原子、ヨウ素原子を表す。
【０１７６】
一般式（６）で表される化合物は、例えば、ベンジルクロライド誘導体と硫黄とを反応させることにより製造することができる（例えば、J. Polym. Sci. Polym. Chem. Ed., 22, 2189 (1984)に記載の方法を参照）。
【０１７７】
本発明に係る一般式（１）で表される化合物は、場合により使用した溶媒（例えば、トルエンなどの芳香族炭化水素系溶媒）との溶媒和を形成した形で製造されることがあるが、本発明に係る一般式（１）で表される化合物はこのような溶媒和物を包含するものである。勿論、溶媒を含有しない無溶媒和物をも包含するものである。
【０１７８】
本発明の有機電界発光素子には、本発明に係る一般式（１）で表される化合物の無溶媒和物は勿論、このような溶媒和物をも使用することができる。
【０１７９】
本発明に係る一般式（１）で表される化合物を有機電界発光素子に使用する場合、再結晶法、カラムクロマトグラフィー法、昇華精製法などの精製方法、あるいはこれらの方法を併用して、純度を高めた化合物を使用することは好ましいことである。
【０１８０】
有機電界発光素子は、通常、一対の電極間に、少なくとも一種の発光成分を含有する発光層を、少なくとも一層挟持してなるものである。発光層に使用する化合物の正孔注入および正孔輸送、電子注入および電子輸送の各機能レベルを考慮し、所望に応じて、正孔注入輸送成分を含有する正孔注入輸送層および／または電子注入輸送成分を含有する電子注入輸送層を設けることもできる。
【０１８１】
例えば、発光層に使用する化合物の正孔注入機能、正孔輸送機能および／または電子注入機能、電子輸送機能が良好な場合には、発光層が正孔注入輸送層および／または電子注入輸送層を兼ねた型の素子の構成とすることができる。勿論、場合によっては、正孔注入輸送層および電子注入輸送層の両方の層を設けない型の素子（一層型素子）の構成とすることもできる。
【０１８２】
また、正孔注入輸送層、電子注入輸送層および発光層のそれぞれの層は、一層構造であっても、また、多層構造であってもよく、正孔注入輸送層および電子注入輸送層は、それぞれの層において、注入機能を有する層（正孔注入層および電子注入層）と輸送機能を有する層（正孔輸送層および電子輸送層）を別々に設けて構成することもできる。
【０１８３】
本発明の有機電界発光素子において、本発明に係る一般式（１）で表される化合物は、正孔注入輸送成分、発光成分または電子注入輸送成分に用いることが好ましく、正孔注入輸送成分または発光成分に用いることがより好ましく、発光成分に用いることが特に好ましい。
【０１８４】
本発明の有機電界発光素子においては、本発明に係る一般式（１）で表される化合物は、単独で使用してもよく、あるいは複数併用してもよい。
【０１８５】
本発明の有機電界発光素子の構成としては、特に限定するものではなく、例えば、（Ａ）陽極／正孔注入輸送層／発光層／電子注入輸送層／陰極型素子（図１）、（Ｂ）陽極／正孔注入輸送層／発光層／陰極型素子（図２）、（Ｃ）陽極／発光層／電子注入輸送層／陰極型素子（図３）、（Ｄ）陽極／発光層／陰極型素子（図４）などを挙げることができる。さらには、発光層を電子注入輸送層で挟み込んだ型の素子である（Ｅ）陽極／正孔注入輸送層／電子注入輸送層／発光層／電子注入輸送層／陰極型素子（図５）とすることもできる。（Ｄ）型の素子構成としては、発光成分を一層形態で一対の電極間に挟持させた型の素子を包含するものであるが、さらには、例えば、（Ｆ）正孔注入輸送成分、発光成分および電子注入輸送成分を混合させた一層形態で一対の電極間に挟持させた型の素子（図６）、（Ｇ）正孔注入輸送成分および発光成分を混合させた一層形態で一対の電極間に挟持させた型の素子（図７）、（Ｈ）発光成分および電子注入輸送成分を混合させた一層形態で一対の電極間に挟持させた型の素子（図８）がある。
【０１８６】
本発明の有機電界発光素子においては、これらの素子構成に限るものではなく、それぞれの型の素子において、正孔注入輸送層、発光層、電子注入輸送層を複数層設けたりすることができる。また、それぞれの型の素子において、正孔注入輸送層と発光層との間に、正孔注入輸送成分と発光成分の混合層および／または発光層と電子注入輸送層との間に、発光成分と電子注入輸送成分の混合層を設けることもできる。
【０１８７】
より好ましい有機電界発光素子の構成は、（Ａ）型素子、（Ｂ）型素子、（Ｃ）型素子、（Ｅ）型素子、（Ｆ）型素子、（Ｇ）型素子または（Ｈ）型素子であり、さらに好ましくは、（Ａ）型素子、（Ｂ）型素子、（Ｃ）型素子、（Ｆ）型素子、または（Ｈ）型素子である。
【０１８８】
本発明の有機電界発光素子について、図１に示す（Ａ）陽極／正孔注入輸送層／発光層／電子注入輸送層／陰極型素子を代表例として説明する。
【０１８９】
図１において、１は基板、２は陽極、３は正孔注入輸送層、４は発光層、５は電子注入輸送層、６は陰極、７は電源を示す。
【０１９０】
本発明の有機電界発光素子は、基板１に支持されていることが好ましく、基板としては、特に限定するものではないが、透明ないし半透明であることが好ましく、例えば、ガラス板、透明プラスチックシート（例えば、ポリエステル、ポリカーボネート、ポリスルフォン、ポリメチルメタクリレート、ポリプロピレン、ポリエチレンなどのシート）、半透明プラスチックシート、石英、透明セラミックスあるいはこれらを組み合わせた複合シートからなるものを挙げることができる。さらに、基板に、例えば、カラーフィルター膜、色変換膜、誘電体反射膜を組み合わせて、発光色をコントロールすることもできる。
【０１９１】
陽極２としては、比較的仕事関数の大きい金属、合金または電気伝導性化合物を電極物質として使用することが好ましい。
【０１９２】
陽極に使用する電極物質としては、例えば、金、白金、銀、銅、コバルト、ニッケル、パラジウム、バナジウム、タングステン、酸化錫、酸化亜鉛、ＩＴＯ（インジウム・ティン・オキサイド）、ポリチオフェン、ポリピロールなどを挙げることができる。これらの電極物質は、単独で使用してもよく、あるいは複数併用してもよい。
【０１９３】
陽極は、これらの電極物質を用いて、例えば、蒸着法、スパッタリング法などの方法により、基板の上に形成することができる。また、陽極は一層構造であってもよく、あるいは多層構造であってもよい。
【０１９４】
陽極のシート電気抵抗は、好ましくは、数百Ω／□以下、より好ましくは、５〜５０Ω／□程度に設定する。
【０１９５】
陽極の厚みは、使用する電極物質の材料にもよるが、一般に、５〜１０００ｎｍ程度、より好ましくは、１０〜５００ｎｍ程度に設定する。
【０１９６】
正孔注入輸送層３は、陽極からの正孔（ホール）の注入を容易にする機能、および注入された正孔を輸送する機能を有する化合物を含有する層である。
【０１９７】
正孔注入輸送層は、本発明に係る一般式（１）で表される化合物および／または他の正孔注入輸送機能を有する化合物（例えば、フタロシアニン誘導体、トリアリールメタン誘導体、トリアリールアミン誘導体、オキサゾール誘導体、ヒドラゾン誘導体、スチルベン誘導体、ピラゾリン誘導体、ポリシラン誘導体、ポリフェニレンビニレンおよびその誘導体、ポリチオフェンおよびその誘導体、ポリ−Ｎ−ビニルカルバゾール誘導体など）を少なくとも一種用いて形成することができる。
【０１９８】
尚、正孔注入輸送機能を有する化合物は、単独で使用してもよく、あるいは複数併用してもよい。
【０１９９】
本発明において用いる他の正孔注入輸送機能を有する化合物としては、トリアリールアミン誘導体、ポリチオフェンおよびその誘導体、ポリ−Ｎ−ビニルカルバゾール誘導体が好ましい。
【０２００】
トリアリールアミン誘導体の例としては、４，４’−ビス〔Ｎ−フェニル−Ｎ−（４''−メチルフェニル）アミノ〕ビフェニル、４，４’−ビス〔Ｎ−フェニル−Ｎ−（３''−メチルフェニル）アミノ〕ビフェニル、４，４’−ビス〔Ｎ−フェニル−Ｎ−（３''−メトキシフェニル）アミノ〕ビフェニル、４，４’−ビス〔Ｎ−フェニル−Ｎ−（１''−ナフチル）アミノ〕ビフェニル、３，３’−ジメチル−４，４’−ビス〔Ｎ−フェニル−Ｎ−（３''−メチルフェニル）アミノ〕ビフェニル、９，１０−ビス（Ｎ，Ｎ−ジフェニル−４’−アミノフェニル）アントラセン、１，１−ビス〔４’−［Ｎ，Ｎ−ジ（４''−メチルフェニル）アミノ］フェニル〕シクロヘキサン、９，１０−ビス〔Ｎ−（４’−メチルフェニル）−Ｎ−（４''−ｎ−ブチルフェニル）アミノ〕フェナントレン、３，８−ビス（Ｎ，Ｎ−ジフェニルアミノ）−６−フェニルフェナントリジン、４−メチル−Ｎ，Ｎ−ビス〔４''，４'''−ビス［Ｎ’，Ｎ''−ジ（４−メチルフェニル）アミノ］ビフェニル−４−イル〕アニリン、Ｎ，Ｎ’−ビス〔４−（ジフェニルアミノ）フェニル〕−Ｎ，Ｎ’−ジフェニル−１，３−ジアミノベンゼン、Ｎ，Ｎ’−ビス〔４−（ジフェニルアミノ）フェニル〕−Ｎ，Ｎ’−ジフェニル−１，４−ジアミノベンゼン、５，５''−ビス〔４−（ビス［４−メチルフェニル］アミノ）フェニル〕−２，２’：５’，２''−ターチオフェン、１，３，５−トリス（ジフェニルアミノ）ベンゼン、４，４’，４''−トリス（Ｎ−カルバゾリイル）トリフェニルアミン、４，４’，４''−トリス〔Ｎ−（３'''−メチルフェニル）−Ｎ−フェニルアミノ〕トリフェニルアミン、４，４’，４''−トリス〔Ｎ，Ｎ−ビス（４'''−tert−ブチルビフェニル−４''''−イル）アミノ〕トリフェニルアミン、１，３，５−トリス〔Ｎ−（４’−ジフェニルアミノフェニル）−Ｎ−フェニルアミノ〕ベンゼンなどを挙げることができる。
【０２０１】
本発明に係る一般式（１）で表される化合物と他の正孔注入輸送機能を有する化合物を併用する場合、正孔注入輸送層中に占める本発明に係る一般式（１）で表される化合物の割合は、好ましくは、０．１〜４０質量％程度に調整する。
【０２０２】
発光層４は、正孔および電子の注入機能、それらの輸送機能、正孔と電子の再結合により励起子を生成させる機能を有する化合物を含有する層である。
【０２０３】
発光層は、本発明に係る一般式（１）で表される化合物および／または他の発光機能を有する化合物、例えばアクリドン誘導体、キナクリドン誘導体、ジケトピロロピロール誘導体、多環芳香族化合物、トリアリールアミン誘導体、有機金属錯体、スチルベン誘導体、クマリン誘導体、ピラン誘導体、オキサゾン誘導体、ベンゾチアゾール誘導体、ベンゾオキサゾール誘導体、ベンゾイミダゾール誘導体、ピラジン誘導体、ケイ皮酸エステル誘導体、ポリ−Ｎ−ビニルカルバゾールおよびその誘導体、ポリチオフェンおよびその誘導体、ポリフェニレンおよびその誘導体、ポリフルオレンおよびその誘導体、ポリフェニレンビニレンおよびその誘導体、ポリビフェニレンビニレンおよびその誘導体、ポリターフェニレンビニレンおよびその誘導体、ポリナフチレンビニレンおよびその誘導体、ポリチエニレンビニレンおよびその誘導体などを少なくとも一種用いて形成することができる。
【０２０４】
多環芳香族化合物の例としては、ルブレン、アントラセン、テトラセン、ピレン、ペリレン、クリセン、デカシクレン、コロネン、テトラフェニルシクロペンタジエン、ペンタフェニルシクロヘキサジエン、９，１０−ジフェニルアントラセン、９，１０−ビス（フェニルエチニル）アントラセン、１，４−ビス（９’−アントリルエチニル）ベンゼン、４，４’−ビス（９''−アントリルエチニル）ビフェニルなどを挙げることができる。
【０２０５】
トリアリールアミン誘導体の例としては、正孔注入輸送機能を有する化合物として前述した化合物を挙げることができる。
【０２０６】
有機金属錯体としては、トリス（８−キノリノラート）アルミニウム、ビス（１０−ベンゾ[h]キノリノラート）ベリリウム、２−（２’−ヒドロキシフェニル）ベンゾオキサゾールの亜鉛塩、２−（２’−ヒドロキシフェニル）ベンゾチアゾールの亜鉛塩、４−ヒドロキシアクリジンの亜鉛塩、３−ヒドロキシフラボンの亜鉛塩、５−ヒドロキシフラボンのベリリウム塩、５−ヒドロキシフラボンのアルミニウム塩などを挙げることができる。
【０２０７】
スチルベン誘導体としては、１，１，４，４−テトラフェニル−１，３−ブタジエン、４，４’−ビス（２''，２''−ジフェニルエテニル）ビフェニル、４，４’−ビス〔（１''，２''，２''−トリフェニル）エテニル〕ビフェニル、１，４−ビス〔２’−（Ｎ，Ｎ−ジフェニル−４''−アミノフェニル）エテニル〕ベンゼン、４，４’−ビス 〔２''−（Ｎ，Ｎ−ジフェニル−４'''−アミノフェニル）エテニル〕ビフェニルなどを挙げることができる。
【０２０８】
クマリン誘導体としては、クマリン１、クマリン６、クマリン７、クマリン３０、クマリン１０６、クマリン１３８、クマリン１５１、クマリン１５２、クマリン１５３、クマリン３０７、クマリン３１１、クマリン３１４、クマリン３３４、クマリン３３８、クマリン３４３、クマリン５００などを挙げることができる。
【０２０９】
ピラン誘導体の好ましい例は、ＤＣＭ１、ＤＣＭ２などであり、オキサゾン誘導体の好ましい例は、ナイルレッドなどである。
【０２１０】
本発明の有機電界発光素子においては、発光層に本発明に係る一般式（１）で表される化合物を含有していることが好ましい。
【０２１１】
本発明に係る一般式（１）で表される化合物と他の発光機能を有する化合物を併用する場合、発光層中に占める本発明に係る一般式（１）で表される化合物の割合は、好ましくは、０．００１〜９９．９９９質量％程度、より好ましくは、０．０１〜９９．９９質量％程度、さらに好ましくは、０．１〜９９．９質量％程度に調整する。
【０２１２】
電子注入輸送層５は、陰極からの電子の注入を容易にする機能、そして注入された電子を輸送する機能を有する化合物を含有する層である。
【０２１３】
電子注入輸送層は、本発明に係る一般式（１）で表される化合物および／または他の電子注入輸送機能を有する化合物、例えば、トリス（８−キノリノラート）アルミニウム、ビス（１０−ベンゾ[h]キノリノラート）ベリリウム、５−ヒドロキシフラボンのベリリウム塩、５−ヒドロキシフラボンのアルミニウム塩などの有機金属錯体；  １，３−ビス［５’−（ｐ−tert−ブチルフェニル）−１，３，４−オキサジアゾール−２’−イル］ベンゼンなどのオキサジアゾール誘導体；  〔例えば、３−（４’−tert−ブチルフェニル）−４−フェニル−５−（４''−ビフェニル）−１，２，４−トリアゾールなどのトリアゾール誘導体；トリアジン誘導体、ペリレン誘導体、キノリン誘導体、キノキサリン誘導体、ジフェニルキノン誘導体、ニトロ置換フルオレノン誘導体、チオピランジオキサイド誘導体などを少なくとも一種用いて形成することができる。
【０２１４】
尚、電子注入輸送機能を有する化合物は、単独で使用してもよく、あるいは複数併用してもよい。
【０２１５】
本発明において用いる他の電子注入輸送機能を有する化合物としては、有機アルミニウム錯体が好ましく、置換または未置換の８−キノリノラート配位子を有する有機アルミニウム錯体がより好ましい。
【０２１６】
置換または未置換の８−キノリノラート配位子を有する有機アルミニウム錯体としては、例えば、一般式（ｉ）〜一般式（iii）で表される発光性有機アルミニウム錯体を挙げることができる。
【０２１７】
（Ｑ）3−Ａｌ          （ｉ）
（式中、Ｑは置換または未置換の８−キノリノラート配位子を表す）
（Ｑ）2−Ａｌ−Ｏ−Ｌ  （ii）
（式中、Ｑは置換８−キノリノラート配位子を表し、Ｏ−Ｌはフェノラート配位子であり、Ｌはフェニル部分を含む炭素数６〜２４の炭化水素基を表す）
（Ｑ）2−Ａｌ−Ｏ−Ａｌ−（Ｑ）2     （iii）
（式中、Ｑは置換８−キノリノラート配位子を表す）
【０２１８】
置換または未置換の８−キノリノラート配位子を有する有機アルミニウム錯体の具体例としては、例えば、トリス（８−キノリノラート）アルミニウム、トリス（４−メチル−８−キノリノラート）アルミニウム、トリス（５−メチル−８−キノリノラート）アルミニウム、トリス（３，４−ジメチル−８−キノリノラート）アルミニウム、トリス（４，５−ジメチル−８−キノリノラート）アルミニウム、トリス（４，６−ジメチル−８−キノリノラート）アルミニウム、ビス（２−メチル−８−キノリノラート）（フェノラート）アルミニウム、ビス（２−メチル−８−キノリノラート）（２−メチルフェノラート）アルミニウム、ビス（２−メチル−８−キノリノラート）（３−メチルフェノラート）アルミニウム、ビス（２−メチル−８−キノリノラート）（４−メチルフェノラート）アルミニウム、ビス（２−メチル−８−キノリノラート）（２−フェニルフェノラート）アルミニウム、ビス（２−メチル−８−キノリノラート）（３−フェニルフェノラート）アルミニウム、ビス（２−メチル−８−キノリノラート）（４−フェニルフェノラート）アルミニウム、ビス（２−メチル−８−キノリノラート）（２，３−ジメチルフェノラート）アルミニウム、ビス（２−メチル−８−キノリノラート）（２，６−ジメチルフェノラート）アルミニウム、ビス（２−メチル−８−キノリノラート）（３，４−ジメチルフェノラート）アルミニウム、ビス（２−メチル−８−キノリノラート）（３，５−ジメチルフェノラート）アルミニウム、ビス（２−メチル−８−キノリノラート）（３，５−ジ−tert−ブチルフェノラート）アルミニウム、ビス（２−メチル−８−キノリノラート）（２，６−ジフェニルフェノラート）アルミニウム、ビス（２−メチル−８−キノリノラート）（２，４，６−トリフェニルフェノラート）アルミニウム、ビス（２−メチル−８−キノリノラート）（２，４，６−トリメチルフェノラート）アルミニウム、ビス（２−メチル−８−キノリノラート）（２，４，５，６−テトラメチルフェノラート）アルミニウム、ビス（２−メチル−８−キノリノラート）（１−ナフトラート）アルミニウム、ビス（２−メチル−８−キノリノラート）（２−ナフトラート）アルミニウム、ビス（２，４−ジメチル−８−キノリノラート）（２−フェニルフェノラート）アルミニウム、ビス（２，４−ジメチル−８−キノリノラート）（３−フェニルフェノラート）アルミニウム、ビス（２，４−ジメチル−８−キノリノラート）（４−フェニルフェノラート）アルミニウム、ビス（２，４−ジメチル−８−キノリノラート）（３，５−ジメチルフェニルフェノラート）アルミニウム、ビス（２，４−ジメチル−８−キノリノラート）（３，５−ジ−tert−ブチルフェニルフェノラート）アルミニウム、ビス（２−メチル−８−キノリノラート）アルミニウム−μ−オキソ−ビス（２−メチル−８−キノリノラート）アルミニウム、ビス（２，４−ジメチル−８−キノリノラート）アルミニウム−μ−オキソ−ビス（２，４−ジメチル−８−キノリノラート）アルミニウム、ビス（２−メチル−４−エチル−８−キノリノラート）アルミニウム−μ−オキソ−ビス（２−メチル−４−エチル−８−キノリノラート���アルミニウム、ビス（２−メチル−４−メトキシ−８−キノリノラート）アルミニウム−μ−オキソ−ビス（２−メチル−４−メトキシ−８−キノリノラート）アルミニウム、ビス（２−メチル−５−シアノ−８−キノリノラート）アルミニウム−μ−オキソ−ビス（２−メチル−５−シアノ−８−キノリノラート）アルミニウム、ビス（２−メチル−５−トリフルオロメチル−８−キノリノラート）アルミニウム−μ−オキソ−ビス（２−メチル−５−トリフルオロメチル−８−キノリノラート）アルミニウムなどを挙げることができる。
【０２１９】
本発明に係る一般式（１）で表される化合物と他の電子注入輸送機能を有する化合物を併用する場合、電子注入輸送層中に占める本発明に係る一般式（１）で表される化合物の割合は、好ましくは、０．１〜４０質量％程度に調整する。
【０２２０】
陰極６としては、比較的仕事関数の小さい金属、合金または電気伝導性化合物を電極物質として使用することが好ましい。
【０２２１】
陰極に使用する電極物質としては、例えば、リチウム、リチウム−インジウム合金、ナトリウム、ナトリウム−カリウム合金、カルシウム、マグネシウム、マグネシウム−銀合金、マグネシウム−インジウム合金、インジウム、ルテニウム、チタニウム、マンガン、イットリウム、アルミニウム、アルミニウム−リチウム合金、アルミニウム−カルシウム合金、アルミニウム−マグネシウム合金、グラファイト薄膜などを挙げることができる。これらの電極物質は、単独で使用してもよく、あるいは、複数併用してもよい。
【０２２２】
陰極は、これらの電極物質を用いて、例えば、蒸着法、スパッタリング法、イオン化蒸着法、イオンプレーティング法、クラスターイオンビーム法などの方法により、電子注入輸送層の上に形成することができる。
【０２２３】
また、陰極は一層構造であってもよく、あるいは多層構造であってもよい。尚、陰極のシート電気抵抗は、数百Ω／□以下に設定することが好ましい。
【０２２４】
陰極の厚みは、使用する電極物質の材料にもよるが、一般に、５〜１０００ｎｍ程度、より好ましくは、１０〜５００ｎｍ程度に設定する。
【０２２５】
尚、有機電界発光素子の発光を効率よく取り出すために、陽極または陰極の少なくとも一方の電極が、透明ないし半透明であることが好ましく、一般に、発光光の透過率が７０％以上となるように電極の材料、厚みを設定することがより好ましい。
【０２２６】
また、本発明の有機電界発光素子においては、その少なくとも一層中に、一重項酸素クエンチャーが含有されていてもよい。
【０２２７】
一重項酸素クエンチャーとしては、特に限定するものではなく、例えば、ルブレン、ニッケル錯体、ジフェニルイソベンゾフランなどが挙げられ、特に好ましくは、ルブレンである。
【０２２８】
一重項酸素クエンチャーが含有されている層としては、特に限定するものではないが、好ましくは、発光層または正孔注入輸送層であり、より好ましくは、正孔注入輸送層である。尚、例えば、正孔注入輸送層に一重項クエンチャーを含有させる場合、正孔注入輸送層中に均一に含有させてもよく、正孔注入輸送層と隣接する層（例えば、発光層、発光機能を有する電子注入輸送層）の近傍に含有させてもよい。
【０２２９】
一重項酸素クエンチャーの含有量としては、含有される層（例えば、正孔注入輸送層）を構成する全体量の０．０１〜５０質量％、好ましくは、０．０５〜３０質量％、より好ましくは、０．１〜２０質量％である。
【０２３０】
正孔注入輸送層、発光層、電子注入輸送層の形成方法に関しては、特に限定するものではなく、例えば、真空蒸着法、イオン化蒸着法、溶液塗布法（例えば、スピンコート法、キャスト法、ディップコート法、バーコート法、ロールコート法、ラングミュア・ブロゼット法、インクジェット法など）により薄膜を形成することにより作成することができる。
【０２３１】
真空蒸着法により、各層を形成する場合、真空蒸着の条件は、特に限定するものではないが、１０-3Ｐａ程度の真空下で、５０〜６００℃程度のボート温度（蒸着源温度）、−５０〜３００℃程度の基板温度で、０．００５〜５０ｎｍ／ｓｅｃ程度の蒸着速度で実施することが好ましい。
【０２３２】
この場合、正孔注入輸送層、発光層、電子注入輸送層などの各層は、真空下で、連続して形成することにより、諸特性に一層優れた有機電界発光素子を製造することができる。
【０２３３】
真空蒸着法により、正孔注入輸送層、発光層、電子注入輸送層などの各層を、複数の化合物を用いて形成する場合、化合物を入れた各ボートを個別に温度制御して、共蒸着することが好ましい。
【０２３４】
溶液塗布法により、各層を形成する場合、各層を形成する成分あるいはその成分とバインダー樹脂を、溶媒に溶解、または分散させて塗布液とする。
【０２３５】
正孔注入輸送層、発光層、電子注入輸送層の各層に使用しうるバインダー樹脂としては、例えば、ポリ−Ｎ−ビニルカルバゾール、ポリアリレート、ポリスチレン、ポリエステル、ポリシロキサン、ポリメチルアクリレート、ポリメチルメタクリレート、ポリエーテル、ポリカーボネート、ポリアミド、ポリイミド、ポリアミドイミド、ポリパラキシレン、ポリエチレン、ポリフェニレンオキサイド、ポリエーテルスルフォン、ポリアニリンおよびその誘導体、ポリチオフェンおよびその誘導体、ポリフェニレンビニレンおよびその誘導体、ポリフルオレンおよびその誘導体、ポリチエニレンビニレンおよびその誘導体などの高分子化合物が挙げられる。バインダー樹脂は、単独で使用してもよく、あるいは、複数併用してもよい。
【０２３６】
溶液塗布法により、各層を形成する場合、各層を形成する成分あるいはその成分とバインダー樹脂を、適当な有機溶媒および／または水に溶解、または分散させて塗布液とし、各種の塗布法により、薄膜を形成することができる。
【０２３７】
有機溶媒の例としては、ヘキサン、オクタン、デカン、トルエン、キシレン、エチルベンゼン、１−メチルナフタレンなどの炭化水素系溶媒；アセトン、メチルエチルケトン、メチルイソブチルケトン、シクロヘキサノンなどのケトン系溶媒；  ジクロロメタン、クロロホルム、テトラクロロメタン、ジクロロエタン、トリクロロエタン、テトラクロロエタン、クロロベンゼン、ジクロロベンゼン、クロロトルエンなどのハロゲン化炭化水素系溶媒；  酢酸エチル、酢酸ブチル、酢酸アミルなどのエステル系溶媒；メタノール、プロパノール、ブタノール、ペンタノール、ヘキサノール、シクロヘキサノール、メチルセロソルブ、エチルセロソルブ、エチレングリコールなどのアルコール系溶媒；ジブチルエーテル、テトラヒドロフラン、ジオキサン、アニソールなどのエーテル系溶媒；Ｎ，Ｎ−ジメチルホルムアミド、Ｎ，Ｎ−ジメチルアセトアミド、１−メチル−２−ピロリドン、１−メチル−２−イミダゾリジノン、ジメチルスルフォキサイドなどの極性溶媒が挙げられる。
【０２３８】
尚、分散する方法としては、特に限定するものではないが、例えば、ボールミル、サンドミル、ペイントシェーカー、アトライター、ホモジナイザーなどを用いて微粒子状に分散することができる。
【０２３９】
塗布液の濃度に関しては、特に限定するものではなく、実施する塗布法により、所望の厚みを作成するに適した濃度範囲に設定することができ、一般には、０．１〜５０質量％程度、好ましくは、１〜３０質量％程度の溶液濃度である。
【０２４０】
尚、バインダー樹脂を使用する場合、その使用量に関しては、特に制限するものではないが、一般には、各層を形成する成分に対して（一層型の素子を形成する場合には、各成分の総量に対して）、５〜９９．９質量％程度、好ましくは、１０〜９９．９質量％程度、より好ましくは、１５〜９０質量％程度に設定する。
【０２４１】
正孔注入輸送層、発光層、電子注入輸送層の膜厚に関しては、特に限定するものではないが、一般に、５ｎｍ〜５μｍ程度に設定することが好ましい。
【０２４２】
尚、作製した素子に対し、酸素や水分との接触を防止する目的で、保護層（封止層）を設けたり、また、素子を、例えば、パラフィン、流動パラフィン、シリコンオイル、フルオロカーボン油、ゼオライト含有フルオロカーボン油などの不活性物質中に封入して保護することができる。
【０２４３】
保護層に使用する材料としては、例えば、有機高分子材料、無機材料、さらには光硬化性樹脂などを挙げることができ、保護層に使用する材料は、単独で使用してもよく、あるいは複数併用してもよい。保護層は、一層構造であってもよく、また多層構造であってもよい。
【０２４４】
有機高分子材料の例としては、フッ素化樹脂、エポキシ樹脂、シリコーン樹脂、エポキシシリコーン樹脂、ポリスチレン、ポリエステル、ポリカーボネート、ポリアミド、ポリイミド、ポリアミドイミド、ポリパラキシレン、ポリエチレン、ポリフェニレンオキサイドなどを挙げることができる。
【０２４５】
無機材料としては、ダイヤモンド薄膜、アモルファスシリカ、電気絶縁性ガラス、金属酸化物、金属窒化物、金属炭素化物、金属硫化物などを挙げることができる。
【０２４６】
電極に保護層として、例えば、金属酸化膜（例えば、酸化アルミニウム膜）、金属フッ化膜を設けることもできる。
【０２４７】
また、例えば、陽極の表面に、例えば、有機リン化合物、ポリシラン、芳香族アミン誘導体、フタロシアニン誘導体から成る界面層（中間層）を設けることもできる。
【０２４８】
さらに、電極、例えば、陽極はその表面を、例えば、酸、アンモニア／過酸化水素、あるいはプラズマで処理して使用することもできる。
【０２４９】
本発明の有機電界発光素子は、一般に、直流駆動型の素子として使用されるが、交流駆動型の素子としても使用することができる。また、本発明の有機電界発光素子は、セグメント型、単純マトリックス駆動型などのパッシブ駆動型であってもよく、ＴＦＴ（薄膜トランジスタ）型、ＭＩＭ（メタル−インスレーター−メタル）型などのアクティブ駆動型であってもよい。駆動電圧は、一般に、２〜３０Ｖ程度である。
【０２５０】
本発明の有機電界発光素子は、例えば、パネル型光源、各種の発光素子、各種の表示素子、各種の標識、各種のセンサーなどに使用することができる。
【０２５１】
【実施例】
以下に、製造例および実施例により、本発明を更に詳細に説明するが、本発明はこれらの例により何ら限定されるものではない。
【０２５２】
（製造例１）例示化合物Ａ−１の合成
ベンジルクロライド２７５０ｇおよび硫黄４１７ｇからなる混合物を還流下３０時間攪拌した後、反応液を１２０℃に冷却し、トルエン１５００ｍｌを装入した。室温まで冷却し、析出物を濾取し、トルエンで洗浄を行い、２，３，４，５−テトラフェニルチオフェン１０８０ｇを得た。
２，３，４，５−テトラフェニルチオフェン３８．９ｇ、アセチルクロライド７．８５ｇおよびニトロベンゼン５００ｇからなる混合物に室温にて、無水塩化アルミニウム１３．３３ｇおよびニトロベンゼン５０ｇからなる溶液を２時間かけ滴下した。同温度で４時間攪拌した後、氷水へ排出しトルエンで抽出した。有機層を水洗した後、溶媒を留去した後、残さをシリカゲルカラムクロマトグラフィー（溶出液：ジクロロメタン／ｎ−ヘキサン）で処理した。溶媒を減圧下留去して、２−（４’−アセチルフェニル）−３，４，５−トリフェニルチオフェン２２．８ｇを得た。
ベンジルクロライド１．５２ｇおよび亜りん酸トリエチル１．９９ｇからなる混合物を２００℃にて１時間攪拌した後、室温まで冷却して、フェニルメチルホスフォン酸ジエチルを得た。
ここにＮ，Ｎ−ジメチルホルムアミド１０ｇおよびナトリウムメトキシド０．５９ｇを装入し、０℃に冷却した。２−（４’−アセチルフェニル）−３，４，５−トリフェニルチオフェン４．３１ｇおよびＮ，Ｎ−ジメチルホルムアミド１０ｇからなる混合物を滴下した後、同温度で３時間攪拌した。水へ排出しクロロホルムで抽出した。有機層を水洗した後、溶媒を留去した後、残さをシリカゲルカラムクロマトグラフィー（溶出液：ジクロロメタン／ｎ−ヘキサン）で処理した。溶媒を減圧下留去して、例示化合物番号Ａ−１の化合物を黄色の固体として１．４５ｇを得た。
【０２５３】
（製造例２〜５０）
下記に示す式に従い、製造例１において、２−（４’−アセチルフェニル）−３，４，５−トリフェニルチオフェンを使用する代わりに、種々の２，３，４，５−テトラフェニルチオフェン誘導体（２）を使用し、フェニルメチルホスフォン酸ジエチルを使用する代わりに、種々のホスフォン酸ジエチル誘導体（３）を使用した以外は、製造例１に記載した方法に従い、種々の２−（４’−置換フェニル）−３，４，５−トリフェニルチオフェン誘導体（１）を製造した。
第１表には下記式中のＲ1〜Ｒ3、Ｚ1およびＺ2および製造した化合物を例示化合物番号で示した。
【０２５４】
【化１２９】
0004010871.tif 000127
【０２５５】
【表１】
0004010871.tif 000128
【０２５６】
【表２】
0004010871.tif 000129
【０２５７】
【表３】
0004010871.tif 000130
【０２５８】
【表４】
0004010871.tif 000131
【０２５９】
（製造例５１）例示化合物Ｊ−１の合成
２，３，４，５−テトラフェニルチオフェン３８．９ｇ、アセチルクロライド１５．７０ｇおよびニトロベンゼン５００ｇからなる混合物に室温にて、無水塩化アルミニウム２６．６６ｇおよびニトロベンゼン１００ｇからなる溶液を２時間かけ滴下した。同温度で４時間攪拌した後、氷水へ排出しトルエンで抽出した。有機層を水洗した後、溶媒を留去した後、残さをシリカゲルカラムクロマトグラフィー（溶出液：ジクロロメタン／ｎ−ヘキサン）で処理した。溶媒を減圧下留去して、２，５−ビス（４’−アセチルフェニル）−３，４−ジフェニルチオフェン２７．４ｇを得た。
ベンジルクロライド３．０４ｇおよび亜りん酸トリエチル３．９８ｇからなる混合物を２００℃にて１時間攪拌した後、室温まで冷却して、フェニルメチルホスフォン酸ジエチルを得た。
ここにＮ，Ｎ−ジメチルホルムアミド１０ｇおよびナトリウムメトキシド１．１８ｇを装入し、０℃に冷却した。２，５−ビス（４’−アセチルフェニル）−３，４−ジフェニルチオフェン４．７３ｇおよびＮ，Ｎ−ジメチルホルムアミド１０ｇからなる混合物を滴下した後、同温度で３時間攪拌した。水へ排出しクロロホルムで抽出した。有機層を水洗した後、溶媒を留去した後、残さをシリカゲルカラムクロマトグラフィー（溶出液：ジクロロメタン／ｎ−ヘキサン）で処理した。溶媒を減圧下留去して、例示化合物番号Ｊ−１の化合物を黄色の固体として１．５３ｇを得た。
【０２６０】
（製造例５２〜１００）
下記に示す式に従い、製造例５１において、２，５−ビス（４’−アセチルフェニル）−３，４−ジフェニルチオフェンを使用する代わりに、種々の２，３，４，５−テトラフェニルチオフェン誘導体（４）を使用し、フェニルメチルホスフォン酸ジエチルを使用する代わりに、種々のホスフォン酸ジエチル誘導体（３）および（５）を使用した以外は、製造例５１に記載した方法に従い、種々の２，５−ビス（４’−置換フェニル）−３，４−ジフェニルチオフェン誘導体（１）を製造した。
第２表には下記式中のＲ1〜Ｒ6、Ｚ1およびＺ2および製造した化合物を例示化合物番号で示した。
【０２６１】
【化１３０】
0004010871.tif 000132
【０２６２】
【表５】
0004010871.tif 000133
【０２６３】
【表６】
0004010871.tif 000134
【０２６４】
【表７】
0004010871.tif 000135
【０２６５】
【表８】
0004010871.tif 000136
【０２６６】
【表９】
0004010871.tif 000137
【０２６７】
【表１０】
0004010871.tif 000138
【０２６８】
（実施例１）
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を４×１０-3Ｐａに減圧した。
【０２６９】
まず、ＩＴＯ透明電極上に、４，４’−ビス〔Ｎ−フェニル−Ｎ−（３''−メチルフェニル）アミノ〕ビフェニルを蒸着速度０．２ｎｍ／ｓｅｃで７５ｎｍの厚さに蒸着し、正孔注入輸送層とした。
次いで、その上に、ビス（２−メチル−８−キノリノラート）（４−フェニルフェノラート）アルミニウムと例示化合物番号Ａ−１の化合物を、異なる蒸着源から、蒸着速度０．２ｎｍ／ｓｅｃで５０ｎｍの厚さに共蒸着（質量比１００：０．５）し、発光層とした。
【０２７０】
次に、トリス（８−キノリノラート）アルミニウムを、蒸着速度０．２ｎｍ／ｓｅｃで５０ｎｍの厚さに蒸着し、電子注入輸送層とした。
【０２７１】
さらにその上に、マグネシウムと銀を、蒸着速度０．２ｎｍ／ｓｅｃで２００ｎｍの厚さに共蒸着（質量比１０：１）して陰極とし、有機電界発光素子を作製した。尚、蒸着は、蒸着槽の減圧状態を保ったまま実施した。
【０２７２】
作製した有機電界発光素子に、乾燥雰囲気下、１２Ｖの直流電圧を印加したところ、５４ｍＡ／ｃｍ2の電流が流れた。輝度２４２０ｃｄ／ｍ2の青緑色の発光が確認された。
【０２７３】
（実施例２〜１００）
実施例１において、発光層の形成に際して、例示化合物Ａ−１の化合物を使用する代わりに、第３表に記載の各例示化合物を使用した以外は、実施例１に記載の方法により有機電界発光素子を作製した。それぞれの素子に、乾燥雰囲気下、１２Ｖの直流電圧を印加したところ、青〜青緑色の発光が確認された。さらにその特性を調べ、結果を第３表に示した。
【０２７４】
（比較例１）
実施例１において、発光層の形成に際して、例示化合物番号Ａ−１の化合物を使用せずに、ビス（２−メチル−８−キノリノラート）（４−フェニルフェノラート）アルミニウムだけを用いて、５０ｎｍの厚さに蒸着し、発光層とした以外は、実施例１に記載の方法により有機電界発光素子を作製した。この素子に、乾燥雰囲気下、１２Ｖの直流電圧を印加したところ、青色の発光が確認された。さらにその特性を調べ、結果を第３表に示した。
【０２７５】
（比較例２）
実施例１において、発光層の形成に際して、例示化合物番号Ａ−１の化合物を使用する代わりに、Ｎ−メチル−２−メトキシアクリドンを使用した以外は、実施例１に記載の方法により有機電界発光素子を作製した。この素子に、乾燥雰囲気下、１２Ｖの直流電圧を印加したところ、青色の発光が確認された。さらにその特性を調べ、結果を第３表に示した。
【０２７６】
【表１１】
0004010871.tif 000139
【０２７７】
【表１２】
0004010871.tif 000140
【０２７８】
【表１３】
0004010871.tif 000141
【０２７９】
実施例１０１
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を４×１０-4Ｐａに減圧した。
【０２８０】
まず、ＩＴＯ透明電極上に、４，４’，４''−トリス〔Ｎ−（3'''−メチルフェニル）−Ｎ−フェニルアミノ〕トリフェニルアミンを蒸着速度０．１ｎｍ／secで、５０ｎｍの厚さに蒸着し、第一正孔注入輸送層とした。
【０２８１】
次いで、４，４’−ビス〔Ｎ−フェニル−Ｎ−（１''−ナフチル）アミノ〕ビフェニルと例示化合物番号Ａ−１の化合物を、異なる蒸着源から、蒸着速度０．２ｎｍ／secで２０ｎｍの厚さに共蒸着（質量比１００：５．０）し、第二正孔注入輸送層を兼ねた発光層とした。
【０２８２】
次いで、その上に、トリス（８−キノリノラート）アルミニウムを、蒸着速度０．２ｎｍ／secで５０ｎｍの厚さに蒸着し、電子注入輸送層とした。
【０２８３】
さらにその上に、マグネシウムと銀を、蒸着速度０．２ｎｍ／secで２００ｎｍの厚さに共蒸着（質量比１０：１）して陰極とし、有機電界発光素子を作製した。尚、蒸着は、蒸着槽の減圧状態を保ったまま実施した。
【０２８４】
作製した有機電界発光素子に、乾燥雰囲気下、１５Ｖの直流電圧を印加したところ、５９ｍＡ／cm2の電流が流れた。輝度２５８０ｃｄ／ｍ2の青緑色の発光が確認された。
【０２８５】
実施例１０２〜１５３
実施例１０１において、発光層の形成に際して、例示化合物Ａ−１の化合物を使用する代わりに、第４表に記載の各例示化合物を使用した以外は、実施例１０１に記載の方法により有機電界発光素子を作製した。それぞれの素子に、乾燥雰囲気下、１５Ｖの直流電圧を印加したところ、青〜青緑色の発光が確認された。さらにその特性を調べ、結果を第４表に示した。
【０２８６】
【表１４】
0004010871.tif 000142
【０２８７】
【表１５】
0004010871.tif 000143
【０２８８】
実施例１５４
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を４×１０-4Ｐａに減圧した。
まず、ＩＴＯ透明電極上に、４，４’−ビス〔Ｎ−フェニル−Ｎ−（３''−メチルフェニル）アミノ〕ビフェニルを蒸着速度０．２ｎｍ／secで７５ｎｍの厚さに蒸着し、正孔注入輸送層とした。
【０２８９】
次いで、その上に、ビス（２−メチル−８−キノリノラート）（４−フェニルフェノラート）アルミニウムと例示化合物番号Ａ−２の化合物を、異なる蒸着源から、蒸着速度０．２ｎｍ／secで５０ｎｍの厚さに共蒸着（質量比１００：２．０）し、発光層とした。
【０２９０】
次に、１，３−ビス〔５’−（４''−tert−ブチルフェニル）−１’，３’，４’−オキサジアゾール−２’−イル〕ベンゼンを、蒸着速度０．２ｎｍ／secで５０ｎｍの厚さに蒸着し、電子注入輸送層とした。
【０２９１】
さらにその上に、マグネシウムと銀を、蒸着速度０．２ｎｍ／secで２００ｎｍの厚さに共蒸着（質量比１０：１）して陰極とし、有機電界発光素子を作製した。尚、蒸着は、蒸着槽の減圧状態を保ったまま実施した。
【０２９２】
作製した有機電界発光素子に、乾燥雰囲気下、１２Ｖの直流電圧を印加したところ、５８ｍＡ／cm2の電流が流れた。輝度２６８０ｃｄ／ｍ2の青緑色の発光が確認された。
【０２９３】
実施例１５５
実施例１５４において、発光層の形成に際して、ビス（２−メチル−８−キノリノラート）（４−フェニルフェノラート）アルミニウムと例示化合物Ａ−２の化合物を使用する代わりに、トリス（８−キノリノラート）アルミニウムと例示化合物番号Ｂ−１の化合物を用いて、５０ｎｍの厚さに共蒸着（質量比１００：４．０）し、発光層とした以外は、実施例１５４に記載の方法により有機電界発光素子を作製した。
【０２９４】
作製した有機電界発光素子に、乾燥雰囲気下、１２Ｖの直流電圧を印加したところ、５９ｍＡ／cm2の電流が流れた。輝度２９７０ｃｄ／ｍ2の青緑色の発光が確認された。
【０２９５】
実施例１５６
実施例１５４において、発光層の形成に際して、ビス（２−メチル−８−キノリノラート）（４−フェニルフェノラート）アルミニウムと例示化合物Ａ−２の化合物を使用する代わりに、ビス（２−メチル−８−キノリノラート）アルミニウム−μ−オキソ−ビス（２−メチル−８−キノリノラート）アルミニウムと例示化合物番号Ｃ−７の化合物を用いて、５０ｎｍの厚さに共蒸着（質量比１００：３．０）し、発光層とした以外は、実施例１５４に記載の方法により有機電界発光素子を作製した。
【０２９６】
作製した有機電界発光素子に、乾燥雰囲気下、１２Ｖの直流電圧を印加したところ、５６ｍＡ／cm2の電流が流れた。輝度２７８０ｃｄ／ｍ2の青緑色の発光が確認された。
【０２９７】
実施例１５７
実施例１５４において、発光層の形成に際して、ビス（２−メチル−８−キノリノラート）（４−フェニルフェノラート）アルミニウムと例示化合物Ａ−２の化合物を使用する代わりに、トリス（８−キノリノラート）アルミニウムと例示化合物番号Ｃ−９の化合物を用いて、５０ｎｍの厚さに共蒸着（質量比１００：４．０）し、発光層とした以外は、実施例１５４に記載の方法により有機電界発光素子を作製した。
【０２９８】
作製した有機電界発光素子に、乾燥雰囲気下、１２Ｖの直流電圧を印加したところ、５８ｍＡ／cm2の電流が流れた。輝度２７９０ｃｄ／ｍ2の青緑色の発光が確認された。
【０２９９】
実施例１５８
実施例１５４において、発光層の形成に際して、ビス（２−メチル−８−キノリノラート）（４−フェニルフェノラート）アルミニウムと例示化合物Ａ−２の化合物を使用する代わりに、ビス（２−メチル−８−キノリノラート）アルミニウム−μ−オキソ−ビス（２−メチル−８−キノリノラート）アルミニウムと例示化合物番号Ｄ−１８の化合物を用いて、５０ｎｍの厚さに共蒸着（質量比１００：３．０）し、発光層とした以外は、実施例１５４に記載の方法により有機電界発光素子を作製した。
【０３００】
作製した有機電界発光素子に、乾燥雰囲気下、１２Ｖの直流電圧を印加したところ、５８ｍＡ／cm2の電流が流れた。輝度２８９０ｃｄ／ｍ2の青緑色の発光が確認された。
【０３０１】
実施例１５９
実施例１５４において、発光層の形成に際して、ビス（２−メチル−８−キノリノラート）（４−フェニルフェノラート）アルミニウムと例示化合物Ａ−２の化合物を使用する代わりに、トリス（８−キノリノラート）アルミニウムと例示化合物番号Ｆ−１の化合物を用いて、５０ｎｍの厚さに共蒸着（質量比１００：４．０）し、発光層とした以外は、実施例１５４に記載の方法により有機電界発光素子を作製した。
【０３０２】
作製した有機電界発光素子に、乾燥雰囲気下、１２Ｖの直流電圧を印加したところ、５６ｍＡ／cm2の電流が流れた。輝度２７２０ｃｄ／ｍ2の青緑色の発光が確認された。
【０３０３】
実施例１６０
実施例１５４において、発光層の形成に際して、ビス（２−メチル−８−キノリノラート）（４−フェニルフェノラート）アルミニウムと例示化合物Ａ−２の化合物を使用する代わりに、ビス（２−メチル−８−キノリノラート）アルミニウム−μ−オキソ−ビス（２−メチル−８−キノリノラート）アルミニウムと例示化合物番号Ｇ−１９の化合物を用いて、５０ｎｍの厚さに共蒸着（質量比１００：３．０）し、発光層とした以外は、実施例１５４に記載の方法により有機電界発光素子を作製した。
【０３０４】
作製した有機電界発光素子に、乾燥雰囲気下、１２Ｖの直流電圧を印加したところ、５７ｍＡ／cm2の電流が流れた。輝度２６８０ｃｄ／ｍ2の青緑色の発光が確認された。
【０３０５】
実施例１６１
実施例１５４において、発光層の形成に際して、ビス（２−メチル−８−キノリノラート）（４−フェニルフェノラート）アルミニウムと例示化合物Ａ−２の化合物を使用する代わりに、トリス（８−キノリノラート）アルミニウムと例示化合物番号Ｈ−１８の化合物を用いて、５０ｎｍの厚さに共蒸着（質量比１００：４．０）し、発光層とした以外は、実施例１５４に記載の方法により有機電界発光素子を作製した。
【０３０６】
作製した有機電界発光素子に、乾燥雰囲気下、１２Ｖの直流電圧を印加したところ、５６ｍＡ／cm2の電流が流れた。輝度２７７０ｃｄ／ｍ2の青緑色の発光が確認された。
【０３０７】
実施例１６２
実施例１５４において、発光層の形成に際して、ビス（２−メチル−８−キノリノラート）（４−フェニルフェノラート）アルミニウムと例示化合物Ａ−２の化合物を使用する代わりに、ビス（２−メチル−８−キノリノラート）アルミニウム−μ−オキソ−ビス（２−メチル−８−キノリノラート）アルミニウムと例示化合物番号Ｉ−１の化合物を用いて、５０ｎｍの厚さに共蒸着（質量比１００：３．０）し、発光層とした以外は、実施例１５４に記載の方法により有機電界発光素子を作製した。
【０３０８】
作製した有機電界発光素子に、乾燥雰囲気下、１２Ｖの直流電圧を印加したところ、５８ｍＡ／cm2の電流が流れた。輝度２８６０ｃｄ／ｍ2の青緑色の発光が確認された。
【０３０９】
実施例１６３
実施例１５４において、発光層の形成に際して、ビス（２−メチル−８−キノリノラート）（４−フェニルフェノラート）アルミニウムと例示化合物Ａ−２の化合物を使用する代わりに、トリス（８−キノリノラート）アルミニウムと例示化合物番号Ｊ−１１の化合物を用いて、５０ｎｍの厚さに共蒸着（質量比１００：４．０）し、発光層とした以外は、実施例１５４に記載の方法により有機電界発光素子を作製した。
【０３１０】
作製した有機電界発光素子に、乾燥雰囲気下、１２Ｖの直流電圧を印加したところ、５６ｍＡ／cm2の電流が流れた。輝度２６７０ｃｄ／ｍ2の青緑色の発光が確認された。
【０３１１】
実施例１６４
実施例１５４において、発光層の形成に際して、ビス（２−メチル−８−キノリノラート）（４−フェニルフェノラート）アルミニウムと例示化合物Ａ−２の化合物を使用する代わりに、ビス（２−メチル−８−キノリノラート）アルミニウム−μ−オキソ−ビス（２−メチル−８−キノリノラート）アルミニウムと例示化合物番号Ｋ−１７の化合物を用いて、５０ｎｍの厚さに共蒸着（質量比１００：３．０）し、発光層とした以外は、実施例１５４に記載の方法により有機電界発光素子を作製した。
【０３１２】
作製した有機電界発光素子に、乾燥雰囲気下、１２Ｖの直流電圧を印加したところ、５７ｍＡ／cm2の電流が流れた。輝度２７２０ｃｄ／ｍ2の青緑色の発光が確認された。
【０３１３】
実施例１６５
実施例１５４において、発光層の形成に際して、ビス（２−メチル−８−キノリノラート）（４−フェニルフェノラート）アルミニウムと例示化合物Ａ−２の化合物を使用する代わりに、トリス（８−キノリノラート）アルミニウムと例示化合物番号Ｌ−１８の化合物を用いて、５０ｎｍの厚さに共蒸着（質量比１００：４．０）し、発光層とした以外は、実施例１５４に記載の方法により有機電界発光素子を作製した。
【０３１４】
作製した有機電界発光素子に、乾燥雰囲気下、１２Ｖの直流電圧を印加したところ、５７ｍＡ／cm2の電流が流れた。輝度２７００ｃｄ／ｍ2の青緑色の発光が確認された。
【０３１５】
実施例１６６
実施例１５４において、発光層の形成に際して、ビス（２−メチル−８−キノリノラート）（４−フェニルフェノラート）アルミニウムと例示化合物Ａ−２の化合物を使用する代わりに、ビス（２−メチル−８−キノリノラート）アルミニウム−μ−オキソ−ビス（２−メチル−８−キノリノラート）アルミニウムと例示化合物番号Ｍ−１の化合物を用いて、５０ｎｍの厚さに共蒸着（質量比１００：３．０）し、発光層とした以外は、実施例１５４に記載の方法により有機電界発光素子を作製した。
【０３１６】
作製した有機電界発光素子に、乾燥雰囲気下、１２Ｖの直流電圧を印加したところ、５７ｍＡ／cm2の電流が流れた。輝度２８１０ｃｄ／ｍ2の青緑色の発光が確認された。
【０３１７】
実施例１６７
実施例１５４において、発光層の形成に際して、ビス（２−メチル−８−キノリノラート）（４−フェニルフェノラート）アルミニウムと例示化合物Ａ−２の化合物を使用する代わりに、トリス（８−キノリノラート）アルミニウムと例示化合物番号Ｎ−１３の化合物を用いて、５０ｎｍの厚さに共蒸着（質量比１００：４．０）し、発光層とした以外は、実施例１５４に記載の方法により有機電界発光素子を作製した。
【０３１８】
作製した有機電界発光素子に、乾燥雰囲気下、１２Ｖの直流電圧を印加したところ、５７ｍＡ／cm2の電流が流れた。輝度２７６０ｃｄ／ｍ2の青緑色の発光が確認された。
【０３１９】
実施例１６８
実施例１５４において、発光層の形成に際して、ビス（２−メチル−８−キノリノラート）（４−フェニルフェノラート）アルミニウムと例示化合物Ａ−２の化合物を使用する代わりに、ビス（２−メチル−８−キノリノラート）アルミニウム−μ−オキソ−ビス（２−メチル−８−キノリノラート）アルミニウムと例示化合物番号Ｏ−１の化合物を用いて、５０ｎｍの厚さに共蒸着（質量比１００：３．０）し、発光層とした以外は、実施例１５４に記載の方法により有機電界発光素子を作製した。
【０３２０】
作製した有機電界発光素子に、乾燥雰囲気下、１２Ｖの直流電圧を印加したところ、５６ｍＡ／cm2の電流が流れた。輝度２６２０ｃｄ／ｍ2の青緑色の発光が確認された。
【０３２１】
実施例１６９
実施例１５４において、発光層の形成に際して、ビス（２−メチル−８−キノリノラート）（４−フェニルフェノラート）アルミニウムと例示化合物Ａ−２の化合物を使用する代わりに、トリス（８−キノリノラート）アルミニウムと例示化合物番号Ｐ−１９の化合物を用いて、５０ｎｍの厚さに共蒸着（質量比１００：４．０）し、発光層とした以外は、実施例１５４に記載の方法により有機電界発光素子を作製した。
【０３２２】
作製した有機電界発光素子に、乾燥雰囲気下、１２Ｖの直流電圧を印加したところ、５７ｍＡ／cm2の電流が流れた。輝度２８３０ｃｄ／ｍ2の青緑色の発光が確認された。
【０３２３】
実施例１７０
実施例１５４において、発光層の形成に際して、ビス（２−メチル−８−キノリノラート）（４−フェニルフェノラート）アルミニウムと例示化合物Ａ−２の化合物を使用する代わりに、ビス（２−メチル−８−キノリノラート）アルミニウム−μ−オキソ−ビス（２−メチル−８−キノリノラート）アルミニウムと例示化合物番号Ｑ−９の化合物を用いて、５０ｎｍの厚さに共蒸着（質量比１００：３．０）し、発光層とした以外は、実施例１５４に記載の方法により有機電界発光素子を作製した。
【０３２４】
作製した有機電界発光素子に、乾燥雰囲気下、１２Ｖの直流電圧を印加したところ、５６ｍＡ／cm2の電流が流れた。輝度２６８０ｃｄ／ｍ2の青緑色の発光が確認された。
【０３２５】
実施例１７１
実施例１５４において、発光層の形成に際して、ビス（２−メチル−８−キノリノラート）（４−フェニルフェノラート）アルミニウムと例示化合物Ａ−２の化合物を使用する代わりに、ビス（２−メチル−８−キノリノラート）アルミニウム−μ−オキソ−ビス（２−メチル−８−キノリノラート）アルミニウムと例示化合物番号Ｒ−１の化合物を用いて、５０ｎｍの厚さに共蒸着（質量比１００：３．０）し、発光層とした以外は、実施例１５４に記載の方法により有機電界発光素子を作製した。
【０３２６】
作製した有機電界発光素子に、乾燥雰囲気下、１２Ｖの直流電圧を印加したところ、５８ｍＡ／cm2の電流が流れた。輝度２８８０ｃｄ／ｍ2の青緑色の発光が確認された。
【０３２７】
実施例１７２
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を４×１０-4Ｐａに減圧した。
【０３２８】
まず、ＩＴＯ透明電極上に、４，４’−ビス〔Ｎ−フェニル−Ｎ−（１''−ナフチル）アミノ〕ビフェニルを蒸着速度０．２ｎｍ／secで７５ｎｍの厚さに蒸着し、正孔注入輸送層とした。
【０３２９】
次いで、その上に、例示化合物番号Ａ−１の化合物と１，４−ビス〔２’−（Ｎ，Ｎ−ジフェニル−４''−アミノフェニル）エテニル〕ベンゼンを、異なる蒸着源から、蒸着速度０．２ｎｍ／secで５０ｎｍの厚さに共蒸着（質量比１００：５．０）し、発光層とした。
【０３３０】
次に、トリス（８−キノリノラート）アルミニウムを、蒸着速度０．２ｎｍ／secで５０ｎｍの厚さに蒸着し、電子注入輸送層とした。
【０３３１】
さらにその上に、マグネシウムと銀を、蒸着速度０．２ｎｍ／secで２００ｎｍの厚さに共蒸着（質量比１０：１）して陰極とし、有機電界発光素子を作製した。尚、蒸着は、蒸着槽の減圧状態を保ったまま実施した。
【０３３２】
作製した有機電界発光素子に、乾燥雰囲気下、１２Ｖの直流電圧を印加したところ、６１ｍＡ／cm2の電流が流れた。輝度３２８０ｃｄ／ｍ2の青緑色の発光が確認された。
【０３３３】
実施例１７３
実施例１７２において、発光層の形成に際して、例示化合物番号Ａ−１の化合物と１，４−ビス〔２’−（Ｎ，Ｎ−ジフェニル−４''−アミノフェニル）エテニル〕ベンゼンを使用する代わりに、例示化合物番号Ｂ−１７の化合物と４，４’−ビス 〔２''−（Ｎ，Ｎ−ジフェニル−４'''−アミノフェニル）エテニル〕ビフェニルを用いて、５０ｎｍの厚さに共蒸着（質量比１００：４．０）し、発光層とした以外は、実施例１７２に記載の方法により有機電界発光素子を作製した。
【０３３４】
作製した有機電界発光素子に、乾燥雰囲気下、１２Ｖの直流電圧を印加したところ、５９ｍＡ／cm2の電流が流れた。輝度２９８０ｃｄ／ｍ2の青緑色の発光が確認された。
【０３３５】
実施例１７４
実施例１７２において、発光層の形成に際して、例示化合物番号Ａ−１の化合物と１，４−ビス〔２’−（Ｎ，Ｎ−ジフェニル−４''−アミノフェニル）エテニル〕ベンゼンを使用する代わりに、例示化合物番号Ｃ−１の化合物と１，４−ビス〔２’−（Ｎ，Ｎ−ジフェニル−４''−アミノフェニル）エテニル〕ベンゼンを用いて、５０ｎｍの厚さに共蒸着（質量比１００：７．０）し、発光層とした以外は、実施例１７２に記載の方法により有機電界発光素子を作製した。
【０３３６】
作製した有機電界発光素子に、乾燥雰囲気下、１２Ｖの直流電圧を印加したところ、６１ｍＡ／cm2の電流が流れた。輝度３１６０ｃｄ／ｍ2の青緑色の発光が確認された。
【０３３７】
実施例１７５
実施例１７２において、発光層の形成に際して、例示化合物番号Ａ−１の化合物と１，４−ビス〔２’−（Ｎ，Ｎ−ジフェニル−４''−アミノフェニル）エテニル〕ベンゼンを使用する代わりに、例示化合物番号Ｅ−１の化合物と４，４’−ビス 〔２''−（Ｎ，Ｎ−ジフェニル−４'''−アミノフェニル）エテニル〕ビフェニルを用いて、５０ｎｍの厚さに共蒸着（質量比１００：５．０）し、発光層とした以外は、実施例１７２に記載の方法により有機電界発光素子を作製した。
【０３３８】
作製した有機電界発光素子に、乾燥雰囲気下、１２Ｖの直流電圧を印加したところ、５８ｍＡ／cm2の電流が流れた。輝度３０８０ｃｄ／ｍ2の青緑色の発光が確認された。
【０３３９】
実施例１７６
実施例１７２において、発光層の形成に際して、例示化合物番号Ａ−１の化合物と１，４−ビス〔２’−（Ｎ，Ｎ−ジフェニル−４''−アミノフェニル）エテニル〕ベンゼンを使用する代わりに、例示化合物番号Ｆ−９の化合物と１，４−ビス〔２’−（Ｎ，Ｎ−ジフェニル−４''−アミノフェニル）エテニル〕ベンゼンを用いて、５０ｎｍの厚さに共蒸着（質量比１００：３．０）し、発光層とした以外は、実施例１７２に記載の方法により有機電界発光素子を作製した。
【０３４０】
作製した有機電界発光素子に、乾燥雰囲気下、１２Ｖの直流電圧を印加したところ、５８ｍＡ／cm2の電流が流れた。輝度２９６０ｃｄ／ｍ2の青緑色の発光が確認された。
【０３４１】
実施例１７７
実施例１７２において、発光層の形成に際して、例示化合物番号Ａ−１の化合物と１，４−ビス〔２’−（Ｎ，Ｎ−ジフェニル−４''−アミノフェニル）エテニル〕ベンゼンを使用する代わりに、例示化合物番号Ｉ−９の化合物と４，４’−ビス 〔２''−（Ｎ，Ｎ−ジフェニル−４'''−アミノフェニル）エテニル〕ビフェニルを用いて、５０ｎｍの厚さに共蒸着（質量比１００：５．０）し、発光層とした以外は、実施例１７２に記載の方法により有機電界発光素子を作製した。
【０３４２】
作製した有機電界発光素子に、乾燥雰囲気下、１２Ｖの直流電圧を印加したところ、５８ｍＡ／cm2の電流が流れた。輝度２８８０ｃｄ／ｍ2の青緑色の発光が確認された。
【０３４３】
実施例１７８
実施例１７２において、発光層の形成に際して、例示化合物番号Ａ−１の化合物と１，４−ビス〔２’−（Ｎ，Ｎ−ジフェニル−４''−アミノフェニル）エテニル〕ベンゼンを使用する代わりに、例示化合物番号Ｋ−９の化合物と１，４−ビス〔２’−（Ｎ，Ｎ−ジフェニル−４''−アミノフェニル）エテニル〕ベンゼンを用いて、５０ｎｍの厚さに共蒸着（質量比１００：６．０）し、発光層とした以外は、実施例１７２に記載の方法により有機電界発光素子を作製した。
【０３４４】
作製した有機電界発光素子に、乾燥雰囲気下、１２Ｖの直流電圧を印加したところ、６０ｍＡ／cm2の電流が流れた。輝度３１１０ｃｄ／ｍ2の青緑色の発光が確認された。
【０３４５】
実施例１７９
実施例１７２において、発光層の形成に際して、例示化合物番号Ａ−１の化合物と１，４−ビス〔２’−（Ｎ，Ｎ−ジフェニル−４''−アミノフェニル）エテニル〕ベンゼンを使用する代わりに、例示化合物番号Ｌ−１９の化合物と４，４’−ビス 〔２''−（Ｎ，Ｎ−ジフェニル−４'''−アミノフェニル）エテニル〕ビフェニルを用いて、５０ｎｍの厚さに共蒸着（質量比１００：５．０）し、発光層とした以外は、実施例１７２に記載の方法により有機電界発光素子を作製した。
【０３４６】
作製した有機電界発光素子に、乾燥雰囲気下、１２Ｖの直流電圧を印加したところ、５７ｍＡ／cm2の電流が流れた。輝度２９８０ｃｄ／ｍ2の青緑色の発光が確認された。
【０３４７】
実施例１８０
実施例１７２において、発光層の形成に際して、例示化合物番号Ａ−１の化合物と１，４−ビス〔２’−（Ｎ，Ｎ−ジフェニル−４''−アミノフェニル）エテニル〕ベンゼンを使用する代わりに、例示化合物番号Ｎ−８の化合物と１，４−ビス〔２’−（Ｎ，Ｎ−ジフェニル−４''−アミノフェニル）エテニル〕ベンゼンを用いて、５０ｎｍの厚さに共蒸着（質量比１００：１０．０）し、発光層とした以外は、実施例１７２に記載の方法により有機電界発光素子を作製した。
【０３４８】
作製した有機電界発光素子に、乾燥雰囲気下、１２Ｖの直流電圧を印加したところ、５８ｍＡ／cm2の電流が流れた。輝度３１２０ｃｄ／ｍ2の青緑色の発光が確認された。
【０３４９】
実施例１８１
実施例１７２において、発光層の形成に際して、例示化合物番号Ａ−１の化合物と１，４−ビス〔２’−（Ｎ，Ｎ−ジフェニル−４''−アミノフェニル）エテニル〕ベンゼンを使用する代わりに、例示化合物番号Ｏ−２１の化合物と４，４’−ビス 〔２''−（Ｎ，Ｎ−ジフェニル−４'''−アミノフェニル）エテニル〕ビフェニルを用いて、５０ｎｍの厚さに共蒸着（質量比１００：５．０）し、発光層とした以外は、実施例１７２に記載の方法により有機電界発光素子を作製した。
【０３５０】
作製した有機電界発光素子に、乾燥雰囲気下、１２Ｖの直流電圧を印加したところ、５７ｍＡ／cm2の電流が流れた。輝度２８２０ｃｄ／ｍ2の青緑色の発光が確認された。
【０３５１】
実施例１８２
実施例１７２において、発光層の形成に際して、例示化合物番号Ａ−１の化合物と１，４−ビス〔２’−（Ｎ，Ｎ−ジフェニル−４''−アミノフェニル）エテニル〕ベンゼンを使用する代わりに、例示化合物番号Ｒ−１の化合物と１，４−ビス〔２’−（Ｎ，Ｎ−ジフェニル−４''−アミノフェニル）エテニル〕ベンゼンを用いて、５０ｎｍの厚さに共蒸着（質量比１００：６．０）し、発光層とした以外は、実施例１７２に記載の方法により有機電界発光素子を作製した。
【０３５２】
作製した有機電界発光素子に、乾燥雰囲気下、１２Ｖの直流電圧を印加したところ、６０ｍＡ／cm2の電流が流れた。輝度３２２０ｃｄ／ｍ2の青緑色の発光が確認された。
【０３５３】
実施例１８３
実施例１７２において、発光層の形成に際して、例示化合物番号Ａ−１の化合物と１，４−ビス〔２’−（Ｎ，Ｎ−ジフェニル−４''−アミノフェニル）エテニル〕ベンゼンを使用する代わりに、例示化合物番号Ｅ−１の化合物と例示化合物番号Ｃ−１４を用いて、５０ｎｍの厚さに共蒸着（質量比１００：５．０）し、発光層とした以外は、実施例１７２に記載の方法により有機電界発光素子を作製した。
【０３５４】
作製した有機電界発光素子に、乾燥雰囲気下、１２Ｖの直流電圧を印加したところ、５９ｍＡ／cm2の電流が流れた。輝度３１３０ｃｄ／ｍ2の青緑色の発光が確認された。
【０３５５】
実施例１８４
実施例１７２において、発光層の形成に際して、例示化合物番号Ａ−１の化合物と１，４−ビス〔２’−（Ｎ，Ｎ−ジフェニル−４''−アミノフェニル）エテニル〕ベンゼンを使用する代わりに、例示化合物番号Ｎ−１の化合物と例示化合物番号Ｃ−７を用いて、５０ｎｍの厚さに共蒸着（質量比１００：７．０）し、発光層とした以外は、実施例１７２に記載の方法により有機電界発光素子を作製した。
【０３５６】
作製した有機電界発光素子に、乾燥雰囲気下、１２Ｖの直流電圧を印加したところ、５８ｍＡ／cm2の電流が流れた。輝度２９２０ｃｄ／ｍ2の青緑色の発光が確認された。
【０３５７】
実施例１８５
実施例１７２において、発光層の形成に際して、例示化合物番号Ａ−１の化合物と１，４−ビス〔２’−（Ｎ，Ｎ−ジフェニル−４''−アミノフェニル）エテニル〕ベンゼンを使用する代わりに、例示化合物番号Ｎ−８の化合物と例示化合物番号Ｌ−７を用いて、５０ｎｍの厚さに共蒸着（質量比１００：４．０）し、発光層とした以外は、実施例１７２に記載の方法により有機電界発光素子を作製した。
【０３５８】
作製した有機電界発光素子に、乾燥雰囲気下、１２Ｖの直流電圧を印加したところ、５９ｍＡ／cm2の電流が流れた。輝度３１３０ｃｄ／ｍ2の青緑色の発光が確認された。
【０３５９】
実施例１８６
実施例１７２において、発光層の形成に際して、例示化合物番号Ａ−１の化合物と１，４−ビス〔２’−（Ｎ，Ｎ−ジフェニル−４''−アミノフェニル）エテニル〕ベンゼンを使用する代わりに、例示化合物番号Ｎ−１の化合物と例示化合物番号Ｌ−１５を用いて、５０ｎｍの厚さに共蒸着（質量比１００：７．０）し、発光層とした以外は、実施例１７２に記載の方法により有機電界発光素子を作製した。
【０３６０】
作製した有機電界発光素子に、乾燥雰囲気下、１２Ｖの直流電圧を印加したところ、５９ｍＡ／cm2の電流が流れた。輝度３２２０ｃｄ／ｍ2の青緑色の発光が確認された。
【０３６１】
実施例１８７
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した。
【０３６２】
次に、ＩＴＯ透明電極上に、ポリ−Ｎ−ビニルカルバゾール（質量平均分子量１５００００）、例示化合物番号Ａ−８の化合物、クマリン６〔”３−（２’−ベンゾチアゾリル）−７−ジエチルアミノクマリン”（緑色の発光成分）〕、およびＤＣＭ−１〔”４−（ジシアノメチレン）−２−メチル−６−（４’−ジメチルアミノスチリル）−４Ｈ−ピラン”（オレンジ色の発光成分）〕を、それぞれ質量比１００：５：３：２の割合で含有する３質量％のジクロロエタン溶液を用いて、ディップコート法により、４００ｎｍの発光層を形成した。
【０３６３】
次に、この発光層を有するガラス基板を、蒸着装置の基板ホルダーに固定した後、蒸着槽を４×１０-4Ｐａに減圧した。
【０３６４】
さらに、発光層の上に、３−（４’−tert−ブチルフェニル）−４−フェニル−５−（４''−フェニルフェニル）−１，２，４−トリアゾールを蒸着速度０．２ｎｍ／secで２０ｎｍの厚さに蒸着した後、さらにその上に、トリス（８−キノリノラート）アルミニウムを、蒸着速度０．２ｎｍ／secで３０ｎｍの厚さに蒸着し、電子注入輸送層とした。
【０３６５】
さらにその上に、マグネシウムと銀を、蒸着速度０．２ｎｍ／secで２００ｎｍの厚さに共蒸着（質量比１０：１）して陰極とし、有機電界発光素子を作製した。作製した有機電界発光素子に、乾燥雰囲気下、１２Ｖの直流電圧を印加したところ、７４ｍＡ／cm2の電流が流れた。輝度１４８０ｃｄ／ｍ2の白色の発光が確認された。
【０３６６】
実施例１８８〜１９６
実施例１８７において、例示化合物番号Ａ−８の化合物を使用する代わりに、第５表に記載の各例示化合物を使用した以外は、実施例１８７に記載の方法により有機電界発光素子を作製した。それぞれの素子に、乾燥雰囲気下、１２Ｖの直流電圧を印加したところ、白色の発光が観察された。さらにその特性を調べ、結果を第５表に示した。
【０３６７】
【表１６】
0004010871.tif 000144
【０３６８】
実施例１９７
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を４×１０-4Ｐａに減圧した。
まず、ＩＴＯ透明電極上に、例示化合物番号Ａ−１３の化合物を蒸着速度０．２ｎｍ／secで７５ｎｍの厚さに蒸着し、正孔注入輸送層とした。
【０３６９】
次いで、その上に、トリス（８−キノリノラート）アルミニウムを蒸着速度０．２ｎｍ／secで５０ｎｍの厚さに蒸着し、電子注入輸送層を兼ねた発光層とした。
【０３７０】
さらにその上に、マグネシウムと銀を、蒸着速度０．２ｎｍ／secで２００ｎｍの厚さに共蒸着（質量比１０：１）して陰極とし、有機電界発光素子を作製した。尚、蒸着は、蒸着槽の減圧状態を保ったまま実施した。
【０３７１】
作製した有機電界発光素子に、乾燥雰囲気下、１２Ｖの直流電圧を印加したところ、５７ｍＡ／cm2の電流が流れた。輝度２９６０ｃｄ／ｍ2の緑色の発光が確認された。
【０３７２】
実施例１９８〜２１５
実施例１９７において、正孔注入輸送層の形成に際して、例示化合物番号Ａ−１３の化合物を使用する代わりに、第６表に記載の各例示化合物を使用した以外は、実施例１９７に記載の方法により有機電界発光素子を作製した。それぞれの素子に、乾燥雰囲気下、１２Ｖの直流電圧を印加したところ、白色の発光が観察された。さらにその特性を調べ、結果を第６表に示した。
【０３７３】
【表１７】
0004010871.tif 000145
【０３７４】
【発明の効果】
本発明により、発光輝度が優れた有機電界発光素子を提供することが可能になった。さらに、該発光素子に適した化合物を提供することが可能になった。
【図面の簡単な説明】
【図１】有機電界発光素子の一例の概略構造図である。
【図２】有機電界発光素子の一例の概略構造図である。
【図３】有機電界発光素子の一例の概略構造図である。
【図４】有機電界発光素子の一例の概略構造図である。
【図５】有機電界発光素子の一例の概略構造図である。
【図６】有機電界発光素子の一例の概略構造図である。
【図７】有機電界発光素子の一例の概略構造図である。
【図８】有機電界発光素子の一例の概略構造図である。
【符号の説明】
１  ：基板
２  ：陽極
３  ：正孔注入輸送層
４  ：発光層
４’：発光層（発光成分および正孔注入輸送成分を混合した層）
４''：発光層（発光成分および電子注入輸送成分を混合した層）
４'''：発光層（発光成分、正孔注入輸送成分および電子注入輸送成分を混合した層）
５  ：電子注入輸送層
６  ：陰極
７  ：電源
【図１】
0004010871.tif 000149
【図２】
0004010871.tif 000150
【図３】
0004010871.tif 000151
【図４】
0004010871.tif 000152
【図５】
0004010871.tif 000153
【図６】
0004010871.tif 000154
【図７】
0004010871.tif 000155
【図８】
0004010871.tif 000156